(57)【要約】【課題】エアゾル系の放射性物質およびガス状の放射性物質を捕集・吸着することができる使い捨てマスクを提供する。【解決手段】使い捨てマスク１０Ａは、熱可塑性合成樹脂繊維から作られた第１繊維不織布と、熱可塑性合成樹脂繊維から作られて第１繊維不織布の外側に重なるエレクトレット化された第２繊維不織布と、外気に含まれるエアゾル系の放射性物質およびガス状の放射性物質を捕集する活性炭素繊維から作られて第２繊維不織布の外側に重なり、それら放射性物質を吸着するアミン類が添着された非溶融性の活性炭素繊維シートと、熱可塑性合成樹脂繊維から作られて活性炭素繊維シートの外側に重なる第３繊維不織布とを有する。第１〜第３繊維不織布の外周縁部は、外側溶着部を介して溶着固定され、第２および第３繊維不織布の外周縁部の間に介在する活性炭素繊維シートの外周縁部は、外側溶着部を介して第１〜第３繊維不織布の外周縁部に固着されている。【選択図】図１
2015181540.tif 000002
【特許請求の範囲】
【請求項１】
着用者の口および鼻を覆うフィルタ部材と、前記フィルタ部材を着用者の顔面に固定する装着部材とを有する使い捨てマスクにおいて、
前記フィルタ部材が、熱可塑性合成樹脂繊維から作られて前記着用者の肌側に位置する第１繊維不織布と、前記熱可塑性合成樹脂繊維から作られて前記第１繊維不織布の外側に重なるエレクトレット化された微粒子捕集用第２繊維不織布と、外気に含まれるエアゾル系の放射性物質およびガス状の放射性物質を捕集する活性炭素繊維から作られて前記第２繊維不織布の外側に重なり、それら放射性物質を吸着するアミン類が添着された非溶融性の活性炭素繊維シートと、前記熱可塑性合成樹脂繊維から作られて前記活性炭素繊維シートの外側に重なる第３繊維不織布とから形成され、前記第１〜第３繊維不織布の外周縁部が、連続的または断続的に延びる外側溶着部を介して溶着固定され、前記第２および第３繊維不織布の外周縁部の間に介在する前記活性炭素繊維シートの外周縁部が、前記外側溶着部を介して前記第１〜第３繊維不織布の外周縁部に固着されていることを特徴とする使い捨てマスク。
【請求項２】
前記外側溶着部では、溶融した前記第１〜第３繊維不織布の熱可塑性合成樹脂繊維が前記活性炭素繊維シートの繊維間隙に流入・硬化し、前記硬化した熱可塑性合成樹脂繊維のアンカー効果によって前記活性炭素繊維シートが前記第１〜第３繊維不織布に固着されている請求項１に記載の使い捨てマスク。
【請求項３】
前記フィルタ部材が、前記第１〜第３繊維不織布の外周縁部と前記第２および第３繊維不織布の外周縁部の間に介在する前記活性炭素繊維シートの外周縁部とから形成されて前記着用者の顔面に当接する延出寸法を備えた顔面当接域と、前記第１〜第３繊維不織布の外周縁部と前記活性炭素繊維シートの外周縁部とを除く残余部から形成されて前記着用者の顔面から前方へ凸となる顔面非当接域とを有する請求項１または請求項２に記載の使い捨てマスク。
【請求項４】
前記着用者の吸気を遮断しつつ該着用者の排気を通す排気弁が、前記フィルタ部材の顔面非当接域に設置され、前記第１〜第３繊維不織布と前記活性炭素繊維シートとを貫通する貫通孔が、前記排気弁の設置位置に形成され、前記貫通孔を囲繞する前記第１〜第３繊維不織布の内周縁部が、連続的または断続的に延びる内側溶着部を介して溶着固定され、前記第２および第３繊維不織布の内周縁部の間に介在する前記活性炭素繊維シートの内周縁部が、前記内側溶着部を介して前記第１〜第３繊維不織布の内周縁部に固着されている請求項１ないし請求項３いずれかに記載の使い捨てマスク。
【請求項５】
前記第１〜第３繊維不織布の外周縁部が、前記第２および第３繊維不織布の間に前記活性炭素繊維シートの外周縁部が介在する第１外周縁部と、前記活性炭素繊維シートの外周縁部から径方向外方へ延びていて該活性炭素繊維シートの外周縁部が非介在の第２外周縁部とから形成され、前記外側溶着部が、前記第１〜第３繊維不織布の第１外周縁部および前記活性炭素繊維シートの外周縁部に延びる第１外側溶着部と、前記第１〜第３繊維不織布の第２外周縁部に延びる第２外側溶着部とから形成され、前記第１外側溶着部では、溶融した第１〜第３繊維不織布の熱可塑性合成樹脂繊維が前記活性炭素繊維シートの繊維間隙に進入・硬化し、前記硬化した熱可塑性合成樹脂繊維のアンカー効果によって前記活性炭素繊維シートがそれら繊維不織布に固着され、前記第２外側溶着部では、前記第１〜第３繊維不織布の熱可塑性合成樹脂繊維が溶融・硬化してそれら繊維不織布が溶着固定されている請求項１ないし請求項４いずれかに記載の使い捨てマスク。
【請求項６】
前記顔面当接域が、前記第１〜第３繊維不織布の第１および第２外周縁部と前記第２および第３繊維不織布の第１外周縁部の間に介在する前記活性炭素繊維シートの外周縁部とから形成されている請求項５に記載の使い捨てマスク。
【請求項７】
前記フィルタ部材が、前記熱可塑性合成樹脂繊維から作られて前記第２繊維不織布と前記活性炭素繊維シートとの間に介在するエレクトレット化された微粒子捕集用第４繊維不織布を含み、前記第１〜第４繊維不織布の外周縁部が、連続的または断続的に延びる外側溶着部を介して溶着固定され、前記第３および第４繊維不織布の外周縁部の間に介在する前記活性炭素繊維シートの外周縁部が、前記外側溶着部を介して前記第１〜第４繊維不織布の外周縁部に固着されている請求項１に記載の使い捨てマスク。
【請求項８】
前記外側溶着部では、溶融した前記第１〜第４繊維不織布の熱可塑性合成樹脂繊維が前記活性炭素繊維シートの繊維間隙に流入・硬化し、前記硬化した熱可塑性合成樹脂繊維のアンカー効果によって前記活性炭素繊維シートが前記第１〜第４繊維不織布に固着されている請求項７に記載の使い捨てマスク。
【請求項９】
前記フィルタ部材が、前記第１〜第４繊維不織布の外周縁部と前記第３および第４繊維不織布の外周縁部の間に介在する前記活性炭素繊維シートの外周縁部とから形成されて前記着用者の顔面に当接する延出寸法を備えた顔面当接域と、前記第１〜第４繊維不織布の外周縁部と前記活性炭素繊維シートの外周縁部とを除く残余部から形成されて前記着用者の顔面から前方へ凸となる顔面非当接域とを有する請求項７または請求項８に記載の使い捨てマスク。
【請求項１０】
前記着用者の吸気を遮断しつつ該着用者の排気を通す排気弁が、前記フィルタ部材の顔面非当接域に設置され、前記第１〜第４繊維不織布と前記活性炭素繊維シートとを貫通する貫通孔が、前記排気弁の設置位置に形成され、前記貫通孔を囲繞する前記第１〜第４繊維不織布の内周縁部が、連続的または断続的に延びる内側溶着部を介して溶着固定され、前記第３および第４繊維不織布の内周縁部の間に介在する前記活性炭素繊維シートの内周縁部が、前記内側溶着部を介して前記第１〜第４繊維不織布の内周縁部に固着されている請求項７ないし請求項９いずれかに記載の使い捨てマスク。
【請求項１１】
前記第１〜第４繊維不織布の外周縁部が、前記第３および第４繊維不織布の間に前記活性炭素繊維シートの外周縁部が介在する第１外周縁部と、前記活性炭素繊維シートの外周縁部から径方向外方へ延びていて該活性炭素繊維シートの外周縁部が非介在の第２外周縁部とから形成され、前記外側溶着部が、前記第１〜第４繊維不織布の第１外周縁部および前記活性炭素繊維シートの外周縁部に延びる第１外側溶着部と、前記第１〜第４繊維不織布の第２外周縁部に延びる第２外側溶着部とから形成され、前記第１外側溶着部では、溶融した第１〜第４繊維不織布の熱可塑性合成樹脂繊維が前記活性炭素繊維シートの繊維間隙に進入・硬化し、前記硬化した熱可塑性合成樹脂繊維のアンカー効果によって前記活性炭素繊維シートがそれら繊維不織布に固着され、前記第２外側溶着部では、前記第１〜第４繊維不織布の熱可塑性合成樹脂繊維が溶融・硬化してそれら繊維不織布が溶着固定されている請求項７ないし請求項１０いずれかに記載の使い捨てマスク。
【請求項１２】
前記顔面当接域が、前記第１〜第４繊維不織布の第１および第２外周縁部と前記第３および第４繊維不織布の第１外周縁部の間に介在する前記活性炭素繊維シートの外周縁部とから形成されている請求項１１に記載の使い捨てマスク。
【請求項１３】
前記フィルタ部材が、前記熱可塑性合成樹脂繊維から作られて前記活性炭素繊維シートと前記第３繊維不織布との間に介在するエレクトレット化された微粒子捕集用第５繊維不織布を含み、前記第１〜第３および第５繊維不織布の外周縁部が、連続的または断続的に延びる外側溶着部を介して溶着固定され、前記第２および第５繊維不織布の外周縁部の間に介在する前記活性炭素繊維シートの外周縁部が、前記外側溶着部を介して前記第１〜第３および第５繊維不織布の外周縁部に固着されている請求項１に記載の使い捨てマスク。
【請求項１４】
前記外側溶着部では、溶融した前記第１〜第３および第５繊維不織布の熱可塑性合成樹脂繊維が前記活性炭素繊維シートの繊維間隙に流入・硬化し、前記硬化した熱可塑性合成樹脂繊維のアンカー効果によって前記活性炭素繊維シートが前記第１〜第３および第５繊維不織布に固着されている請求項１３に記載の使い捨てマスク。
【請求項１５】
前記フィルタ部材が、前記第１〜第３および第５繊維不織布の外周縁部と前記第２および第５繊維不織布の外周縁部の間に介在する前記活性炭素繊維シートの外周縁部とから形成されて前記着用者の顔面に当接する延出寸法を備えた顔面当接域と、前記第１〜第３および第５繊維不織布の外周縁部と前記活性炭素繊維シートの外周縁部とを除く残余部から形成されて前記着用者の顔面から前方へ凸となる顔面非当接域とを有する請求項１３または請求項１４に記載の使い捨てマスク。
【請求項１６】
前記着用者の吸気を遮断しつつ該着用者の排気を通す排気弁が、前記フィルタ部材の顔面非当接域に設置され、前記第１〜第３および第５繊維不織布と前記活性炭素繊維シートとを貫通する貫通孔が、前記排気弁の設置位置に形成され、前記貫通孔を囲繞する前記第１〜第３および第５繊維不織布の内周縁部が、連続的または断続的に延びる内側溶着部を介して溶着固定され、前記第２および第５繊維不織布の内周縁部の間に介在する前記活性炭素繊維シートの内周縁部が、前記内側溶着部を介して前記第１〜第３および第５繊維不織布の内周縁部に固着されている請求項１３ないし請求項１５いずれかに記載の使い捨てマスク。
【請求項１７】
前記第１〜第３および第５繊維不織布の外周縁部が、前記第２および第５繊維不織布の間に前記活性炭素繊維シートの外周縁部が介在する第１外周縁部と、前記活性炭素繊維シートの外周縁部から径方向外方へ延びていて該活性炭素繊維シートの外周縁部が非介在の第２外周縁部とから形成され、前記外側溶着部が、前記第１〜第３および第５繊維不織布の第１外周縁部および前記活性炭素繊維シートの外周縁部に延びる第１外側溶着部と、前記第１〜第３および第５繊維不織布の第２外周縁部に延びる第２外側溶着部とから形成され、前記第１外側溶着部では、溶融した前記第１〜第３および第５繊維不織布の熱可塑性合成樹脂繊維が前記活性炭素繊維シートの繊維間隙に進入・硬化し、前記硬化した熱可塑性合成樹脂繊維のアンカー効果によって前記活性炭素繊維シートがそれら繊維不織布に固着され、前記第２外側溶着部では、前記第１〜第３および第５繊維不織布の熱可塑性合成樹脂繊維が溶融・硬化してそれら繊維不織布が溶着固定されている請求項１３ないし請求項１６いずれかに記載の使い捨てマスク。
【請求項１８】
前記顔面当接域が、前記第１〜第３および第５繊維不織布の第１および第２外周縁部と前記第２および第５繊維不織布の第１外周縁部の間に介在する前記活性炭素繊維シートの外周縁部とから形成されている請求項１７に記載の使い捨てマスク。
【請求項１９】
前記フィルタ部材の面速が、５．５〜２２．５ｃｍ／ｓｅｃの範囲にあり、前記フィルタ部材の面積が、１００〜２００ｃｍ２の範囲にある請求項１ないし請求項１８いずれかに記載の使い捨てマスク。
【請求項２０】
前記活性炭素繊維シートの厚み寸法が、０．５〜２ｍｍの範囲にあり、前記アミン類をそれら活性炭素繊維に添着する前の前記活性炭素繊維シートの目付が、１２０〜１４０ｇ／ｍ２の範囲にある請求項１ないし請求項１９いずれかに記載の使い捨てマスク。
【請求項２１】
前記使い捨てマスクでは、その着用時の該マスク内部の湿度８０％以上における前記放射性物質の捕集・吸着効率が８５％以上である請求項１ないし請求項２０いずれかに記載の使い捨てマスク。
【請求項２２】
前記活性炭素繊維の単位重量（ｋｇ）に対する前記アミン類の添着量が、１０〜２０重量％／ｋｇの範囲にある請求項１ないし請求項２１いずれかに記載の使い捨てマスク。
【請求項２３】
前記活性炭素繊維シートが、通気性を有する繊維不織布と織物と編み物とのうちのいずれかであり、前記アミン類が、トリエチレンジアミンＣ６Ｈ１２Ｎ２である請求項１ないし請求項２２いずれかに記載の使い捨てマスク。
【発明の詳細な説明】
【技術分野】
【０００１】
本発明は、着用者の口および鼻を覆うフィルタ部材とフィルタ部材を着用者の顔面に固定する装着部材とを有するエアゾル系の放射性物質およびガス状の放射性物質を捕集・吸着可能な使い捨てマスクに関する。
【背景技術】
【０００２】
着用時に着用者の口許を覆う口許覆い部と、口許覆い部の両側から延びて両耳に掛けられる一対の耳掛け部とを備え、口許覆い部が互いに溶着された通気性を有する一対の第１シート状材料から形成され、耳掛け部が口許覆い部の伸縮性よりも高い伸縮性を有して口許覆い部の両側に溶着されて耳掛け用の開口を有する第２シート状材料から形成され、アレルゲン不活性化剤およびウイルス不活性化剤を包接したシクロデキストリンが前記第１シート状材料に添加された使い捨てマスクが開示されている（特許文献１参照）。
【先行技術文献】
【特許文献】
【０００３】
【特許文献１】特開２００６−１９１９６４号公報
【発明の概要】
【発明が解決しようとする課題】
【０００４】
前記特許文献１に開示の使い捨てマスクは、外気に含まれる塵埃や花粉等の異物を捕集することができるとともに、抗アレルゲン効果によってアレルギー体質の着用者が使用することができ、抗ウイルス効果によってマスクに捕集されたウイルスを死滅させることができる。しかし、このマスクは、外気中にエアゾル系の放射性物質およびガス状の放射性物質が放出された場合、その着用中にそれら放射性物質を捕集・吸着することができないから、エアゾル系の放射性物質およびガス状の放射性物質がマスクを通過して着用者の体内に吸飲されてしまう。
【０００５】
本発明の目的は、外気中に放出されたエアゾル系の放射性物質およびガス状の放射性物質を捕集・吸着することができ、外気に含まれるそれら放射性物質が通過することはなく、着用者の体内へのそれら放射性物質の進入を防ぐことができる使い捨てマスクを提供することにある。
【課題を解決するための手段】
【０００６】
前記課題を解決するための本発明の前提は、着用者の口および鼻を覆うフィルタ部材と、フィルタ部材を着用者の顔面に固定する装着部材とを有する使い捨てマスクである。
【０００７】
前記前提における本発明の特徴は、フィルタ部材が、熱可塑性合成樹脂繊維から作られて着用者の肌側に位置する第１繊維不織布と、熱可塑性合成樹脂繊維から作られて第１繊維不織布の外側に重なるエレクトレット化された微粒子捕集用第２繊維不織布と、外気に含まれるエアゾル系の放射性物質およびガス状の放射性物質を捕集する活性炭素繊維から作られて第２繊維不織布の外側に重なり、それら放射性物質を吸着するアミン類が添着された非溶融性の活性炭素繊維シートと、熱可塑性合成樹脂繊維から作られて活性炭素繊維シートの外側に重なる第３繊維不織布とから形成され、第１〜第３繊維不織布の外周縁部が連続的または断続的に延びる外側溶着部を介して溶着固定され、第２および第３繊維不織布の外周縁部の間に介在する活性炭素繊維シートの外周縁部が外側溶着部を介して第１〜第３繊維不織布の外周縁部に固着されていることにある。
【０００８】
本発明の一例として、外側溶着部では、溶融した第１〜第３繊維不織布の熱可塑性合成樹脂繊維が活性炭素繊維シートの繊維間隙に流入・硬化し、硬化した熱可塑性合成樹脂繊維のアンカー効果によって活性炭素繊維シートが第１〜第３繊維不織布に固着されている。
【０００９】
本発明の他の一例としては、フィルタ部材が、第１〜第３繊維不織布の外周縁部と第２および第３繊維不織布の外周縁部の間に介在する活性炭素繊維シートの外周縁部とから形成されて着用者の顔面に当接する延出寸法を備えた顔面当接域と、第１〜第３繊維不織布の外周縁部と活性炭素繊維シートの外周縁部とを除く残余部から形成されて着用者の顔面から前方へ凸となる顔面非当接域とを有する。
【００１０】
本発明の他の一例としては、着用者の吸気を遮断しつつ着用者の排気を通す排気弁がフィルタ部材の顔面非当接域に設置され、第１〜第３繊維不織布と活性炭素繊維シートとを貫通する貫通孔が排気弁の設置位置に形成され、貫通孔を囲繞する第１〜第３繊維不織布の内周縁部が連続的または断続的に延びる内側溶着部を介して溶着固定され、第２および第３繊維不織布の内周縁部の間に介在する活性炭素繊維シートの内周縁部が内側溶着部を介して第１〜第３繊維不織布の内周縁部に固着されている。
【００１１】
本発明の他の一例としては、第１〜第３繊維不織布の外周縁部が、第２および第３繊維不織布の間に活性炭素繊維シートの外周縁部が介在する第１外周縁部と、活性炭素繊維シートの外周縁部から径方向外方へ延びていて活性炭素繊維シートの外周縁部が非介在の第２外周縁部とから形成され、外側溶着部が、第１〜第３繊維不織布の第１外周縁部および活性炭素繊維シートの外周縁部に延びる第１外側溶着部と、第１〜第３繊維不織布の第２外周縁部に延びる第２外側溶着部とから形成され、第１外側溶着部では、溶融した第１〜第３繊維不織布の熱可塑性合成樹脂繊維が活性炭素繊維シートの繊維間隙に進入・硬化し、硬化した熱可塑性合成樹脂繊維のアンカー効果によって活性炭素繊維シートがそれら繊維不織布に固着され、第２外側溶着部では、第１〜第３繊維不織布の熱可塑性合成樹脂繊維が溶融・硬化してそれら繊維不織布が溶着固定されている。
【００１２】
本発明の他の一例としては、顔面当接域が第１〜第３繊維不織布の第１および第２外周縁部と第２および第３繊維不織布の第１外周縁部の間に介在する活性炭素繊維シートの外周縁部とから形成されている。
【００１３】
本発明の他の一例としては、フィルタ部材が熱可塑性合成樹脂繊維から作られて第２繊維不織布と活性炭素繊維シートとの間に介在するエレクトレット化された微粒子捕集用第４繊維不織布を含み、第１〜第４繊維不織布の外周縁部が連続的または断続的に延びる外側溶着部を介して溶着固定され、第３および第４繊維不織布の外周縁部の間に介在する活性炭素繊維シートの外周縁部が外側溶着部を介して第１〜第４繊維不織布の外周縁部に固着されている。
【００１４】
本発明の他の一例として、外側溶着部では、溶融した第１〜第４繊維不織布の熱可塑性合成樹脂繊維が活性炭素繊維シートの繊維間隙に流入・硬化し、硬化した熱可塑性合成樹脂繊維のアンカー効果によって活性炭素繊維シートが第１〜第４繊維不織布に固着されている。
【００１５】
本発明の他の一例としては、フィルタ部材が、第１〜第４繊維不織布の外周縁部と第３および第４繊維不織布の外周縁部の間に介在する活性炭素繊維シートの外周縁部とから形成されて着用者の顔面に当接する延出寸法を備えた顔面当接域と、第１〜第４繊維不織布の外周縁部と活性炭素繊維シートの外周縁部とを除く残余部から形成されて着用者の顔面から前方へ凸となる顔面非当接域とを有する。
【００１６】
本発明の他の一例としては、着用者の吸気を遮断しつつ着用者の排気を通す排気弁がフィルタ部材の顔面非当接域に設置され、第１〜第４繊維不織布と活性炭素繊維シートとを貫通する貫通孔が排気弁の設置位置に形成され、貫通孔を囲繞する第１〜第４繊維不織布の内周縁部が連続的または断続的に延びる内側溶着部を介して溶着固定され、第３および第４繊維不織布の内周縁部の間に介在する活性炭素繊維シートの内周縁部が内側溶着部を介して第１〜第４繊維不織布の内周縁部に固着されている。
【００１７】
本発明の他の一例としては、第１〜第４繊維不織布の外周縁部が、第３および第４繊維不織布の間に活性炭素繊維シートの外周縁部が介在する第１外周縁部と、活性炭素繊維シートの外周縁部から径方向外方へ延びていて活性炭素繊維シートの外周縁部が非介在の第２外周縁部とから形成され、外側溶着部が、第１〜第４繊維不織布の第１外周縁部および活性炭素繊維シートの外周縁部に延びる第１外側溶着部と、第１〜第４繊維不織布の第２外周縁部に延びる第２外側溶着部とから形成され、第１外側溶着部では、溶融した第１〜第４繊維不織布の熱可塑性合成樹脂繊維が活性炭素繊維シートの繊維間隙に進入・硬化し、硬化した熱可塑性合成樹脂繊維のアンカー効果によって活性炭素繊維シートがそれら繊維不織布に固着され、第２外側溶着部では、第１〜第４繊維不織布の熱可塑性合成樹脂繊維が溶融・硬化してそれら繊維不織布が溶着固定されている。
【００１８】
本発明の他の一例としては、顔面当接域が第１〜第４繊維不織布の第１および第２外周縁部と第３および第４繊維不織布の第１外周縁部の間に介在する活性炭素繊維シートの外周縁部とから形成されている。
【００１９】
本発明の他の一例としては、フィルタ部材が熱可塑性合成樹脂繊維から作られて活性炭素繊維シートと第３繊維不織布との間に介在するエレクトレット化された微粒子捕集用第５繊維不織布を含み、第１〜第３および第５繊維不織布の外周縁部が連続的または断続的に延びる外側溶着部を介して溶着固定され、第２および第５繊維不織布の外周縁部の間に介在する活性炭素繊維シートの外周縁部が外側溶着部を介して第１〜第３および第５繊維不織布の外周縁部に固着されている。
【００２０】
本発明の他の一例として、外側溶着部では、溶融した第１〜第３および第５繊維不織布の熱可塑性合成樹脂繊維が活性炭素繊維シートの繊維間隙に流入・硬化し、硬化した熱可塑性合成樹脂繊維のアンカー効果によって活性炭素繊維シートが第１〜第３および第５繊維不織布に固着されている。
【００２１】
本発明の他の一例としては、フィルタ部材が、第１〜第３および第５繊維不織布の外周縁部と第２および第５繊維不織布の外周縁部の間に介在する活性炭素繊維シートの外周縁部とから形成されて着用者の顔面に当接する延出寸法を備えた顔面当接域と、第１〜第３および第５繊維不織布の外周縁部と活性炭素繊維シートの外周縁部とを除く残余部から形成されて着用者の顔面から前方へ凸となる顔面非当接域とを有する。
【００２２】
本発明の他の一例としては、着用者の吸気を遮断しつつ着用者の排気を通す排気弁がフィルタ部材の顔面非当接域に設置され、第１〜第３および第５繊維不織布と活性炭素繊維シートとを貫通する貫通孔が排気弁の設置位置に形成され、貫通孔を囲繞する第１〜第３および第５繊維不織布の内周縁部が連続的または断続的に延びる内側溶着部を介して溶着固定され、第２および第５繊維不織布の内周縁部の間に介在する活性炭素繊維シートの内周縁部が内側溶着部を介して第１〜第３および第５繊維不織布の内周縁部に固着されている。
【００２３】
本発明の他の一例としては、第１〜第３および第５繊維不織布の外周縁部が、第２および第５繊維不織布の間に活性炭素繊維シートの外周縁部が介在する第１外周縁部と、活性炭素繊維シートの外周縁部から径方向外方へ延びていて活性炭素繊維シートの外周縁部が非介在の第２外周縁部とから形成され、外側溶着部が、第１〜第３および第５繊維不織布の第１外周縁部および活性炭素繊維シートの外周縁部に延びる第１外側溶着部と、第１〜第３および第５繊維不織布の第２外周縁部に延びる第２外側溶着部とから形成され、第１外側溶着部では、溶融した第１〜第３および第５繊維不織布の熱可塑性合成樹脂繊維が活性炭素繊維シートの繊維間隙に進入・硬化し、硬化した熱可塑性合成樹脂繊維のアンカー効果によって活性炭素繊維シートがそれら繊維不織布に固着され、第２外側溶着部では、第１〜第３および第５繊維不織布の熱可塑性合成樹脂繊維が溶融・硬化してそれら繊維不織布が溶着固定されている。
【００２４】
本発明の他の一例としては、顔面当接域が第１〜第３および第５繊維不織布の第１および第２外周縁部と第２および第５繊維不織布の第１外周縁部の間に介在する活性炭素繊維シートの外周縁部とから形成されている。
【００２５】
本発明の他の一例としては、フィルタ部材の面速が５．５〜２２．５ｃｍ／ｓｅｃの範囲にあり、フィルタ部材の面積が１００〜２００ｃｍ２の範囲にある。
【００２６】
本発明の他の一例としては、活性炭素繊維シートの厚み寸法が０．５〜２ｍｍの範囲にあり、アミン類をそれら活性炭素繊維に添着する前の活性炭素繊維シートの目付が１２０〜１４０ｇ／ｍ２の範囲にある。
【００２７】
本発明の他の一例として、使い捨てマスクでは、その着用時のマスク内部の湿度８０％以上における放射性物質の捕集・吸着効率が８５％以上である。
【００２８】
本発明の他の一例としては、活性炭素繊維の単位重量（ｋｇ）に対するアミン類の添着量が１０〜２０重量％／ｋｇの範囲にある。
【００２９】
本発明の他の一例としては、活性炭素繊維シートが通気性を有する繊維不織布と織物と編み物とのうちのいずれかであり、アミン類がトリエチレンジアミンＣ６Ｈ１２Ｎ２である。
【発明の効果】
【００３０】
本発明にかかる使い捨てマスクによれば、エレクトレット化された微粒子捕集用第２繊維不織布によって花粉、雑菌、ウイルス、塵埃等の微細な異物を捕集することができるのみならず、活性炭素繊維シートを作る活性炭素繊維がエアゾル系の放射性物質およびガス状の放射性物質を捕集するとともに、それら活性炭素繊維に添着されたアミン類がそれら放射性物質を吸着するから、外気中にエアゾル系の放射性物質およびガス状の放射性物質が放出されたとしても、それら放射性物質がマスクの活性炭素繊維シートに捕集・吸着され、それら放射性物質がマスクを通過することはなく、マスクを着用した着用者の体内への放射性物質や微細な異物の進入を防ぐことができる。使い捨てマスクは、活性炭素繊維シートの外周縁部が外側溶着部を介して第１〜第３繊維不織布の外周縁部に固着されているから、マスクの着用中に第１〜第３繊維不織布と活性炭素繊維シートとがそれらの外周縁部において剥離することはなく、それら繊維不織布と活性炭素繊維シートとが剥離することによるピンホールや破れ、解れの発生を防ぐことができ、第１〜第３繊維不織布および活性炭素繊維シートの外周縁部からマスク内部へのエアゾル系の放射性物質およびガス状の放射性物質の進入を防ぐことができる。使い捨てマスクは、それが所定濃度のエアゾル系の放射性物質およびガス状の放射性物質を捕集・吸着した後、または、所定期間着用された後、直ちに廃棄される使い捨てであり、使用後のマスクを適正な保管手段によって保管することで、活性炭素繊維に捕集されるとともにアミン類に吸着されたそれら放射性物質がマスクから再び放出されることはなく、それら放射性物質のマスクから他所への拡散を防ぐことができるとともに、廃棄されたマスクに放射性物質を捕集・吸着させた状態でその半減期を安全に迎えることができる。
【００３１】
外側溶着部において、溶融した第１〜第３繊維不織布の熱可塑性合成樹脂繊維が活性炭素繊維シートの繊維間隙に流入・硬化し、硬化した熱可塑性合成樹脂繊維のアンカー効果によって活性炭素繊維シートが第１〜第３繊維不織布に固着されている使い捨てマスクは、活性炭素繊維シートの外周縁部が熱可塑性合成樹脂繊維のアンカー効果によって第１〜第３繊維不織布の外周縁部に固着されているから、マスクの着用中に第１〜第３繊維不織布と活性炭素繊維シートとがそれらの外周縁部において剥離することはなく、それら繊維不織布と活性炭素繊維シートとが剥離することによるピンホールや破れ、解れの発生を防ぐことができ、第１〜第３繊維不織布および活性炭素繊維シートの外周縁部からマスク内部へのエアゾル系の放射性物質およびガス状の放射性物質の進入を確実に防ぐことができる。
【００３２】
第１〜第３繊維不織布の外周縁部と第２および第３繊維不織布の外周縁部の間に介在する活性炭素繊維シートの外周縁部とから形成されて着用者の顔面に当接する延出寸法を備えた顔面当接域と、第１〜第３繊維不織布の外周縁部と活性炭素繊維シートの外周縁部とを除く残余部から形成されて着用者の顔面から前方へ凸となる顔面非当接域とを有す使い捨てマスクは、それを着用した着用者の顔面に顔面当接域が当接・密着するから、第１〜第３繊維不織布および活性炭素繊維シートの外周縁部からマスク内部へのエアゾル系の放射性物質およびガス状の放射性物質や微細な異物の進入を防ぐことができ、マスクを着用した着用者の体内へのそれら放射性物質や微細な異物の進入を防ぐことができる。使い捨てマスクは、着用者の顔面から前方へ凸となる顔面非当接域を有することで、顔面非当接域における活性炭素繊維シートの面積を大きくすることができるから、活性炭素繊維シートにエアゾル系の放射性物質およびガス状の放射性物質を確実に捕集・吸着させることができ、マスクにおけるそれら放射性物質の捕集量や吸着量を多くすることができる。さらに、顔面非当接域の面積を大きくすることで、フィルタ部材における外気の通過面積を大きくすることができるから、フィルタ部材の面速を遅くすることができ、着用者の吸気時に外気がゆっくりと活性炭素繊維シートを通過し、活性炭素繊維シートに対する外気の接触時間が長くなり、活性炭素繊維シートにエアゾル系の放射性物質およびガス状の放射性物質を十分に捕集・吸着させることができる。
【００３３】
排気弁がフィルタ部材の顔面非当接域に設置され、排気弁の設置位置に形成された貫通孔を囲繞する第１〜第３繊維不織布の内周縁部が連続的または断続的に延びる内側溶着部を介して溶着固定され、第２および第３繊維不織布の内周縁部の間に介在する活性炭素繊維シートの内周縁部が内側溶着部を介して第１〜第３繊維不織布の内周縁部に固着されている使い捨てマスクは、その着用中に着用者の呼気が排気弁によってマスクの外側へ容易に排気されるから、着用者が楽に呼吸することができるのみならず、着用者の呼気に含まれる湿気によってマスク内部が高湿度になることはなく、マスク内部が高湿度になることによるアミン類の放射性物質吸着機能の低下を防ぐことができる。使い捨てマスクは、第２および第３繊維不織布の内周縁部の間に介在する活性炭素繊維シートの内周縁部が内側溶着部を介して第１〜第３繊維不織布の内周縁部に固着されているから、マスクの着用中に第１〜第３繊維不織布と活性炭素繊維シートとがそれらの内周縁部において剥離することはなく、それら繊維不織布と活性炭素繊維シートとが剥離することによる活性炭素繊維やアミン類の体内への進入を防ぐことができ、活性炭素繊維やアミン類が体内へ進入することによる着用者の体調変化を防ぐことができる。
【００３４】
第２および第３繊維不織布の間に活性炭素繊維シートの外周縁部が介在する第１外周縁部と活性炭素繊維シートの外周縁部が非介在の第２外周縁部とから第１〜第３繊維不織布の外周縁部が形成され、第１〜第３繊維不織布の第１外周縁部および活性炭素繊維シートの外周縁部に延びる第１外側溶着部と第１〜第３繊維不織布の第２外周縁部に延びる第２外側溶着部とから外側溶着部が形成され、第１外側溶着部において、溶融した第１〜第３繊維不織布の熱可塑性合成樹脂繊維が活性炭素繊維シートの繊維間隙に進入・硬化し、硬化した熱可塑性合成樹脂繊維のアンカー効果によって活性炭素繊維シートがそれら繊維不織布に固着され、第２外側溶着部において、第１〜第３繊維不織布の熱可塑性合成樹脂繊維が溶融・硬化してそれら繊維不織布が溶着固定されている使い捨てマスクは、熱可塑性合成樹脂繊維のアンカー効果によって活性炭素繊維シートの外周縁部が第１〜第３繊維不織布の第１外周縁部に固着され、活性炭素繊維シートの外周縁部が介在しない第１〜第３繊維不織布の第２外周縁部が第２外側溶着部によって溶着固定されるから、マスクの着用中に第１〜第３繊維不織布の第１外周縁部と活性炭素繊維シートの外周縁部とが剥離することがないのみならず、活性炭素繊維シートの外周縁部が第１〜第３繊維不織布の第２外周縁部に存在せず、活性炭素繊維シートの外周縁部を第１〜第３繊維不織布の外周縁部の間に閉じ込めることができ、外周縁部においてピンホールや破れ、解れが発生することはなく、第１〜第３繊維不織布の外周縁部からマスク内部へのエアゾル系の放射性物質およびガス状の放射性物質の進入を確実に防ぐことができる。
【００３５】
第１〜第３繊維不織布の第１および第２外周縁部と第２および第３繊維不織布の第１外周縁部の間に介在する活性炭素繊維シートの外周縁部とから顔面当接域が形成された使い捨てマスクは、第１〜第３繊維不織布の第１および第２外周縁部と活性炭素繊維シートの外周縁部とから形成された顔面当接域がマスクを着用した着用者の顔面に当接・密着するから、第１〜第３繊維不織布および活性炭素繊維シートの外周縁部からマスク内部へのエアゾル系の放射性物質およびガス状の放射性物質の進入を確実に防ぐことができ、マスクを着用した着用者の体内へのそれら放射性物質の進入を防ぐことができる。
【００３６】
熱可塑性合成樹脂繊維から作られて第２繊維不織布と活性炭素繊維シートとの間に介在するエレクトレット化された微粒子捕集用第４繊維不織布を含み、第１〜第４繊維不織布の外周縁部が連続的または断続的に延びる外側溶着部を介して溶着固定され、第３および第４繊維不織布の外周縁部の間に介在する活性炭素繊維シートの外周縁部が外側溶着部を介して第１〜第４繊維不織布の外周縁部に固着されている使い捨てマスクは、エレクトレット化された微粒子捕集用第２および第４繊維不織布によって花粉、雑菌、ウイルス、塵埃等の微細な異物を捕集することができるのみならず、活性炭素繊維シートを作る活性炭素繊維がエアゾル系の放射性物質およびガス状の放射性物質を捕集するとともに、それら活性炭素繊維に添着されたアミン類がそれら放射性物質を吸着するから、外気中にそれら放射性物質が放出されたとしても、放射性物質がマスクの活性炭素繊維シートに確実に捕集・吸着され、放射性物質や微細な異物がマスクを通過することはなく、マスクを着用した着用者の体内への放射性物質や微細な異物の進入を防ぐことができる。使い捨てマスクは、活性炭素繊維シートの外周縁部が外側溶着部を介して第１〜第４繊維不織布の外周縁部に固着されているから、マスクの着用中に第１〜第４繊維不織布と活性炭素繊維シートとがそれらの外周縁部において剥離することはなく、それら繊維不織布と活性炭素繊維シートとが剥離することによるピンホールや破れ、解れの発生を防ぐことができ、第１〜第４繊維不織布および活性炭素繊維シートの外周縁部からマスク内部へのエアゾル系の放射性物質およびガス状の放射性物質の進入を防ぐことができる。
【００３７】
外側溶着部において、溶融した第１〜第４繊維不織布の熱可塑性合成樹脂繊維が活性炭素繊維シートの繊維間隙に流入・硬化し、硬化した熱可塑性合成樹脂繊維のアンカー効果によって活性炭素繊維シートが第１〜第４繊維不織布に固着されている使い捨てマスクは、活性炭素繊維シートの外周縁部が熱可塑性合成樹脂繊維のアンカー効果によって第１〜第４繊維不織布の外周縁部に固着されているから、マスクの着用中に第１〜第４繊維不織布と活性炭素繊維シートとがそれらの外周縁部において剥離することはなく、それら繊維不織布と活性炭素繊維シートとが剥離することによるピンホールや破れ、解れの発生を防ぐことができ、第１〜第４繊維不織布および活性炭素繊維シートの外周縁部からマスク内部へのエアゾル系の放射性物質およびガス状の放射性物質の進入を確実に防ぐことができる。
【００３８】
第１〜第４繊維不織布の外周縁部と第３および第４繊維不織布の外周縁部の間に介在する活性炭素繊維シートの外周縁部とから形成されて着用者の顔面に当接する延出寸法を備えた顔面当接域と、第１〜第４繊維不織布の外周縁部と活性炭素繊維シートの外周縁部とを除く残余部から形成されて着用者の顔面から前方へ凸となる顔面非当接域とを有する使い捨てマスクは、それを着用した着用者の顔面に顔面当接域が当接・密着するから、第１〜第４繊維不織布および活性炭素繊維シートの外周縁部からマスク内部へのエアゾル系の放射性物質およびガス状の放射性物質や微細な異物の進入を防ぐことができ、マスクを着用した着用者の体内へのそれら放射性物質や微細な異物の進入を防ぐことができる。使い捨てマスクは、着用者の顔面から前方へ凸となる顔面非当接域を有することで、顔面非当接域における活性炭素繊維シートの面積を大きくすることができるから、活性炭素繊維シートにエアゾル系の放射性物質およびガス状の放射性物質を確実に捕集・吸着させることができ、マスクにおけるそれら放射性物質の捕集量や吸着量を多くすることができる。さらに、顔面非当接域の面積を大きくすることで、フィルタ部材における外気の通過面積を大きくすることができるから、フィルタ部材の面速を遅くすることができ、着用者の吸気時に外気がゆっくりと活性炭素繊維シートを通過し、活性炭素繊維シートに対する外気の接触時間が長くなり、活性炭素繊維シートにエアゾル系の放射性物質およびガス状の放射性物質を十分に捕集・吸着させることができる。
【００３９】
排気弁がフィルタ部材の顔面非当接域に設置され、排気弁の設置位置に形成された貫通孔を囲繞する第１〜第４繊維不織布の内周縁部が連続的または断続的に延びる内側溶着部を介して溶着固定され、第３および第４繊維不織布の内周縁部の間に介在する活性炭素繊維シートの内周縁部が内側溶着部を介して第１〜第４繊維不織布の内周縁部に固着されている使い捨てマスクは、その着用中に着用者の呼気が排気弁によってマスクの外側へ容易に排気されるから、着用者が楽に呼吸することができるのみならず、着用者の呼気に含まれる湿気によってマスク内部が高湿度になることはなく、マスク内部が高湿度になることによるアミン類の放射性物質吸着機能の低下を防ぐことができる。使い捨てマスクは、第３および第４繊維不織布の内周縁部の間に介在する活性炭素繊維シートの内周縁部が内側溶着部を介して第１〜第４繊維不織布の内周縁部に固着されているから、マスクの着用中に第１〜第４繊維不織布と活性炭素繊維シートとがそれらの内周縁部において剥離することはなく、それら繊維不織布と活性炭素繊維シートとが剥離することによる活性炭素繊維やアミン類の体内への進入を防ぐことができ、活性炭素繊維やアミン類が体内へ進入することによる着用者の体調変化を防ぐことができる。
【００４０】
第３および第４繊維不織布の間に活性炭素繊維シートの外周縁部が介在する第１外周縁部と活性炭素繊維シートの外周縁部が非介在の第２外周縁部とから第１〜第４繊維不織布の外周縁部が形成され、第１〜第４繊維不織布の第１外周縁部および活性炭素繊維シートの外周縁部に延びる第１外側溶着部と第１〜第４繊維不織布の第２外周縁部に延びる第２外側溶着部とから外側溶着部が形成され、第１外側溶着部において、溶融した第１〜第４繊維不織布の熱可塑性合成樹脂繊維が活性炭素繊維シートの繊維間隙に進入・硬化し、硬化した熱可塑性合成樹脂繊維のアンカー効果によって活性炭素繊維シートがそれら繊維不織布に固着され、第２外側溶着部において、第１〜第４繊維不織布の熱可塑性合成樹脂繊維が溶融・硬化してそれら繊維不織布が溶着固定されている使い捨てマスクは、熱可塑性合成樹脂繊維のアンカー効果によって活性炭素繊維シートの外周縁部が第１〜第４繊維不織布の第１外周縁部に固着され、活性炭素繊維シートの外周縁部が介在しない第１〜第４繊維不織布の第２外周縁部が第２外側溶着部によって溶着固定されるから、マスクの着用中に第１〜第４繊維不織布の第１外周縁部と活性炭素繊維シートの外周縁部とが剥離することがないのみならず、活性炭素繊維シートの外周縁部が第１〜第４繊維不織布の第２外周縁部に存在せず、活性炭素繊維シートの外周縁部を第１〜第４繊維不織布の外周縁部の間に閉じ込めることができ、外周縁部においてピンホールや破れ、解れが発生することはなく、第１〜第４繊維不織布の外周縁部からマスク内部へのエアゾル系の放射性物質およびガス状の放射性物質の進入を確実に防ぐことができる。
【００４１】
第１〜第４繊維不織布の第１および第２外周縁部と第３および第４繊維不織布の第１外周縁部の間に介在する活性炭素繊維シートの外周縁部とから顔面当接域が形成された使い捨てマスクは、第１〜第４繊維不織布の第１および第２外周縁部と活性炭素繊維シートの外周縁部とから形成された顔面当接域がマスクを着用した着用者の顔面に当接・密着するから、第１〜第４繊維不織布および活性炭素繊維シートの外周縁部からマスク内部へのエアゾル系の放射性物質およびガス状の放射性物質の進入を確実に防ぐことができ、マスクを着用した着用者の体内へのそれら放射性物質の進入を防ぐことができる。
【００４２】
熱可塑性合成樹脂繊維から作られて活性炭素繊維シートと第３繊維不織布との間に介在するエレクトレット化された微粒子捕集用第５繊維不織布を含み、第１〜第３および第５繊維不織布の外周縁部が連続的または断続的に延びる外側溶着部を介して溶着固定され、第２および第５繊維不織布の外周縁部の間に介在する活性炭素繊維シートの外周縁部が外側溶着部を介して第１〜第３および第５繊維不織布の外周縁部に固着されている使い捨てマスクは、エレクトレット化された微粒子捕集用第２および第５繊維不織布によって花粉、雑菌、ウイルス、塵埃等の微細な異物を捕集することができるのみならず、活性炭素繊維シートを作る活性炭素繊維がエアゾル系の放射性物質およびガス状の放射性物質を捕集するとともに、それら活性炭素繊維に添着されたアミン類がそれら放射性物質を吸着するから、外気中に放射性物質が放出されたとしても、放射性物質がマスクの活性炭素繊維シートに確実に捕集・吸着され、それら放射性物質や微細な異物がマスクを通過することはなく、マスクを着用した着用者の体内への放射性物質や微細な異物の進入を防ぐことができる。使い捨てマスクは、活性炭素繊維シートの外周縁部が外側溶着部を介して第１〜第３および第５繊維不織布の外周縁部に固着されているから、マスクの着用中に第１〜第３および第５繊維不織布と活性炭素繊維シートとがそれらの外周縁部において剥離することはなく、それら繊維不織布と活性炭素繊維シートとが剥離することによるピンホールや破れ、解れの発生を防ぐことができ、第１〜第３および第５繊維不織布および活性炭素繊維シートの外周縁部からマスク内部へのエアゾル系の放射性物質およびガス状の放射性物質の進入を防ぐことができる。
【００４３】
外側溶着部において、溶融した第１〜第３および第５繊維不織布の熱可塑性合成樹脂繊維が活性炭素繊維シートの繊維間隙に流入・硬化し、硬化した熱可塑性合成樹脂繊維のアンカー効果によって活性炭素繊維シートが第１〜第３および第５繊維不織布に固着されている使い捨てマスクは、活性炭素繊維シートの外周縁部が熱可塑性合成樹脂繊維のアンカー効果によって第１〜第３および第５繊維不織布の外周縁部に固着されているから、マスクの着用中に第１〜第３および第５繊維不織布と活性炭素繊維シートとがそれらの外周縁部において剥離することはなく、それら繊維不織布と活性炭素繊維シートとが剥離することによるピンホールや破れ、解れの発生を防ぐことができ、第１〜第３および第５繊維不織布および活性炭素繊維シートの外周縁部からマスク内部へのエアゾル系の放射性物質およびガス状の放射性物質の進入を確実に防ぐことができる。
【００４４】
第１〜第３および第５繊維不織布の外周縁部と第２および第５繊維不織布の外周縁部の間に介在する活性炭素繊維シートの外周縁部とから形成されて着用者の顔面に当接する延出寸法を備えた顔面当接域と、第１〜第３および第５繊維不織布の外周縁部と活性炭素繊維シートの外周縁部とを除く残余部から形成されて着用者の顔面から前方へ凸となる顔面非当接域とを有する使い捨てマスクは、それを着用した着用者の顔面に顔面当接域が当接・密着するから、第１〜第３および第５繊維不織布および活性炭素繊維シートの外周縁部からマスク内部へのエアゾル系の放射性物質およびガス状の放射性物質や微細な異物の進入を防ぐことができ、マスクを着用した着用者の体内へのそれら放射性物質や微細な異物の進入を防ぐことができる。使い捨てマスクは、着用者の顔面から前方へ凸となる顔面非当接域を有することで、顔面非当接域における活性炭素繊維シートの面積を大きくすることができるから、活性炭素繊維シートにエアゾル系の放射性物質およびガス状の放射性物質を確実に捕集・吸着させることができ、マスクにおけるそれら放射性物質の捕集量や吸着量を多くすることができる。さらに、顔面非当接域の面積を大きくすることで、フィルタ部材における外気の通過面積を大きくすることができるから、フィルタ部材の面速を遅くすることができ、着用者の吸気時に外気がゆっくりと活性炭素繊維シートを通過し、活性炭素繊維シートに対する外気の接触時間が長くなり、活性炭素繊維シートにエアゾル系の放射性物質およびガス状の放射性物質を十分に捕集・吸着させることができる。
【００４５】
排気弁がフィルタ部材の顔面非当接域に設置され、排気弁の設置位置に形成された貫通孔を囲繞する第１〜第３および第５繊維不織布の内周縁部が連続的または断続的に延びる内側溶着部を介して溶着固定され、第２および第５繊維不織布の内周縁部の間に介在する活性炭素繊維シートの内周縁部が内側溶着部を介して第１〜第３および第５繊維不織布の内周縁部に固着されている使い捨てマスクは、その着用中に着用者の呼気が排気弁によってマスクの外側へ容易に排気されるから、着用者が楽に呼吸することができるのみならず、着用者の呼気に含まれる湿気によってマスク内部が高湿度になることはなく、マスク内部が高湿度になることによるアミン類の放射性物質吸着機能の低下を防ぐことができる。使い捨てマスクは、第２および第５繊維不織布の内周縁部の間に介在する活性炭素繊維シートの内周縁部が内側溶着部を介して第１〜第３および第５繊維不織布の内周縁部に固着されているから、マスクの着用中に第１〜第３および第５繊維不織布と活性炭素繊維シートとがそれらの内周縁部において剥離することはなく、それら繊維不織布と活性炭素繊維シートとが剥離することによる活性炭素繊維やアミン類の体内への進入を防ぐことができ、活性炭素繊維やアミン類が体内へ進入することによる着用者の体調変化を防ぐことができる。
【００４６】
第２および第５繊維不織布の間に活性炭素繊維シートの外周縁部が介在する第１外周縁部と活性炭素繊維シートの外周縁部が非介在の第２外周縁部とから第１〜第３および第５繊維不織布の外周縁部が形成され、第１〜第３および第５繊維不織布の第１外周縁部および活性炭素繊維シートの外周縁部に延びる第１外側溶着部と第１〜第３および第５維不織布の第２外周縁部に延びる第２外側溶着部とから外側溶着部が形成され、第１外側溶着部において、溶融した第１〜第３および第５繊維不織布の熱可塑性合成樹脂繊維が活性炭素繊維シートの繊維間隙に進入・硬化し、硬化した熱可塑性合成樹脂繊維のアンカー効果によって活性炭素繊維シートがそれら繊維不織布に固着され、第２外側溶着部において、第１〜第３および第５繊維不織布の熱可塑性合成樹脂繊維が溶融・硬化してそれら繊維不織布が溶着固定されている使い捨てマスクは、熱可塑性合成樹脂繊維のアンカー効果によって活性炭素繊維シートの外周縁部が第１〜第３および第５繊維不織布の第１外周縁部に固着され、活性炭素繊維シートの外周縁部が介在しない第１〜第３および第５繊維不織布の第２外周縁部が第２外側溶着部によって溶着固定されるから、マスクの着用中に第１〜第３および第５繊維不織布の第１外周縁部と活性炭素繊維シートの外周縁部とが剥離することがないのみならず、活性炭素繊維シートの外周縁部が第１〜第３および第５繊維不織布の第２外周縁部に存在せず、活性炭素繊維シートの外周縁部を第１〜第３および第５繊維不織布の外周縁部の間に閉じ込めることができ、外周縁部においてピンホールや破れ、解れが発生することはなく、第１〜第３および第５繊維不織布の外周縁部からマスク内部へのエアゾル系の放射性物質およびガス状の放射性物質の進入を確実に防ぐことができる。
【００４７】
第１〜第３および第５繊維不織布の第１および第２外周縁部と第２および第５繊維不織布の第１外周縁部の間に介在する活性炭素繊維シートの外周縁部とから顔面当接域が形成された使い捨てマスクは、第１〜第３および第５繊維不織布の第１および第２外周縁部と活性炭素繊維シートの外周縁部とから形成された顔面当接域がマスクを着用した着用者の顔面に当接・密着するから、第１〜第３および第５繊維不織布および活性炭素繊維シートの外周縁部からマスク内部へのエアゾル系の放射性物質およびガス状の放射性物質の進入を確実に防ぐことができ、マスクを着用した着用者の体内へのそれら放射性物質の進入を防ぐことができる。
【００４８】
フィルタ部材の面速が５．５〜２２．５ｃｍ／ｓｅｃの範囲にあり、フィルタ部材の面積が１００〜２００ｃｍ２の範囲にある使い捨てマスクは、フィルタ部材の面速やフィルタ部材の面積が前記範囲にあり、外気が前記面積のフィルタ部材（活性炭素繊維シート）を前記面速で通過するから、マスクを着用した着用者が呼吸の際に息苦しさを感じることはなく、外気に含まれるエアゾル系の放射性物質およびガス状の放射性物質を活性炭素繊維に捕集させることができるとともに、それら放射性物質をアミン類に吸着させることができ、それら放射性物質がマスクを通過することはなく、マスクを着用した着用者の体内への放射性物質の進入を確実に防ぐことができる。使い捨てマスクは、活性炭素繊維シートのエアゾル系の放射性物質およびガス状の放射性物質に対する捕集性能や吸着性能を維持しつつ、着用者の呼吸を妨げることがなく、マスクの着用感の低下を防ぐことができるとともに、マスクを着用した着用者に不快感を与えることがないから、マスクを長い時間着用し続けることができ、マスクを着用した着用者の体内へのそれら放射性物質の進入を確実に防ぐことができる。
【００４９】
活性炭素繊維シートの厚み寸法が０．５〜２ｍｍの範囲にあり、アミン類をそれら活性炭素繊維に添着する前の活性炭素繊維シートの目付が１２０〜１４０ｇ／ｍ２の範囲にある使い捨てマスクは、活性炭素繊維シートの厚み寸法や目付が前記範囲にあり、外気が前記厚み寸法や前記目付の活性炭素繊維シートを通過するから、外気を活性炭素繊維シートの活性炭素繊維に十分かつ確実に接触させることができ、外気に含まれるエアゾル系の放射性物質およびガス状の放射性物質を活性炭素繊維に捕集させることができるとともに、それら放射性物質をアミン類に吸着させることができる。使い捨てマスクは、エアゾル系の放射性物質およびガス状の放射性物質がマスクを通過することはなく、マスクを着用した着用者の体内へのそれら放射性物質の進入を確実に防ぐことができる。
【００５０】
マスクの着用時のマスク内部の湿度８０％以上における放射性物質の捕集・吸着効率が８５％以上である使い捨てマスクは、その着用中に着用者の呼気に含まれる湿気によってマスク内部が高湿度になったとしても、マスク内部の湿度８０％以上におけるエアゾル系の放射性物質およびガス状の放射性物質の捕集・吸着効率が８５％以上であるから、外気に含まれるそれら放射性物質を活性炭素繊維シートに十分に捕集・吸着させることができ、マスクを着用した着用者の体内へのそれら放射性物質の進入を確実に防ぐことができる。
【００５１】
活性炭素繊維の単位重量（ｋｇ）に対するアミン類の添着量が１０〜２０重量％／ｋｇの範囲にある使い捨てマスクは、活性炭素繊維の単位重量（ｋｇ）当たりのアミン類の添着量が前記範囲にあるから、外気中に存在するエアゾル系の放射性物質およびガス状の放射性物質の濃度が低く、外気に含まれるそれら放射性物質が微量であったとしても、それら放射性物質を確実に活性炭素繊維シートに捕集・吸着させることができる。使い捨てマスクは、使用後のマスクを適正な保管手段によって保管することで、活性炭素繊維に捕集されるとともにアミン類に吸着されたエアゾル系の放射性物質およびガス状の放射性物質がマスクから再び放出されることはなく、それら放射性物質のマスクから他所への拡散を防ぐことができるとともに、廃棄されたマスクにそれら放射性物質を捕集・吸着させた状態でその半減期を安全に迎えることができる。
【００５２】
活性炭素繊維シートが通気性を有する繊維不織布と織物と編み物とのうちのいずれかであり、アミン類がトリエチレンジアミンＣ６Ｈ１２Ｎ２である使い捨てマスクは、エアゾル系の放射性物質およびガス状の放射性物質に対する優れた吸着機能を有するトリエチレンジアミンＣ６Ｈ１２Ｎ２を利用することで、繊維不織布と織物と編み物とのいずれかである活性炭素繊維シートの活性炭素繊維に添着されたトリエチレンジアミンＣ６Ｈ１２Ｎ２が外気に含まれるそれら放射性物質を高い効率で吸着するから、外気中にそれら放射性物質が含まれていたとしても、放射性物質が活性炭素繊維シートに確実に捕集かつ吸着され、放射性物質が通過することはなく、マスクを着用した着用者の体内への放射性物質の進入を防ぐことができる。使い捨てマスクは、使用後のマスクを適正な保管手段によって保管することで、活性炭素繊維に捕集されるとともにトリエチレンジアミンＣ６Ｈ１２Ｎ２に吸着されたエアゾル系の放射性物質およびガス状の放射性物質がトリエチレンジアミンＣ６Ｈ１２Ｎ２から再び放出されることはなく、それら放射性物質のマスクから他所への拡散を防ぐことができるとともに、廃棄されたマスクにそれら放射性物質を捕集・吸着させた状態でその半減期を安全に迎えることができる。
【図面の簡単な説明】
【００５３】
【図１】一例として示す使い捨てマスクの斜視図。
【図２】図１の使い捨てマスクの分解斜視図。
【図３】図１のＡ−Ａ線端面図。
【図４】第１〜第３繊維不織布および活性炭素繊維シートの外周縁部の拡大図。
【図５】着用状態で示す使い捨てマスクの斜視図。
【図６】放射性有機ヨウ素除去効率の試験装置を示す図。
【図７】試験結果の一例を示す図。
【図８】他の一例として示す使い捨てマスクの斜視図。
【図９】内側から示す使い捨てマスクの斜視図。
【図１０】図８の使い捨てマスクの分解斜視図。
【図１１】図８のＢ−Ｂ線端面図。
【図１２】第１〜第３繊維不織布および活性炭素繊維シートの外周縁部の拡大図。
【図１３】第１〜第３繊維不織布および活性炭素繊維シートの内周縁部の拡大図。
【図１４】着用状態で示す使い捨てマスクの斜視図。
【図１５】他の一例として示す使い捨てマスクの斜視図。
【図１６】折り畳んだ状態で示す使い捨てマスクの斜視図。
【図１７】図１５の使い捨てマスクの分解斜視図。
【図１８】図１５のＣ−Ｃ線端面図。
【図１９】第１〜第３繊維不織布の第１および第２裁断縁部と活性炭素繊維シートの裁断縁部との拡大図。
【図２０】着用状態で示す使い捨てマスクの斜視図。
【図２１】他の一例として示す使い捨てマスクの分解斜視図。
【図２２】使い捨てマスクを切断して示す図３と同様の端面図。
【図２３】第１〜第４繊維不織布および活性炭素繊維シートの外周縁部の拡大図。
【図２４】他の一例として示す使い捨てマスクの分解斜視図。
【図２５】使い捨てマスクを切断して示す図１１と同様の端面図。
【図２６】第１〜第４繊維不織布および活性炭素繊維シートの外周縁部の拡大図。
【図２７】第１〜第４繊維不織布および活性炭素繊維シートの内周縁部の拡大図。
【図２８】他の一例として示す使い捨てマスクの分解斜視図。
【図２９】使い捨てマスクを切断して示す図１８と同様の端面図。
【図３０】第１〜第４繊維不織布の第１および第２裁断縁部と活性炭素繊維シートの裁断縁部との拡大図。
【図３１】他の一例として示す使い捨てマスクの分解斜視図。
【図３２】使い捨てマスクを切断して示す図３と同様の端面図。
【図３３】第１〜第３および第５繊維不織布および活性炭素繊維シートの外周縁部の拡大図。
【図３４】他の一例として示す使い捨てマスクの分解斜視図。
【図３５】使い捨てマスクを切断して示す図１１と同様の端面図。
【図３６】第１〜第３および第５維不織布および活性炭素繊維シートの外周縁部の拡大図。
【図３７】第１〜第３および第５繊維不織布および活性炭素繊維シートの内周縁部の拡大図。
【図３８】他の一例として示す使い捨てマスクの分解斜視図。
【図３９】使い捨てマスクを切断して示す図１８と同様の端面図。
【図４０】第１〜第３および第５繊維不織布の第１および第２裁断縁部と活性炭素繊維シートの裁断縁部との拡大図。
【発明を実施するための形態】
【００５４】
一例として示す使い捨てマスク１０Ａの斜視図である図１等の添付の図面を参照し、本発明にかかるエアゾル系の放射性物質およびガス状の放射性物質を捕集・吸着可能な使い捨てマスクの詳細を説明すると、以下のとおりである。なお、図２は、図１の使い捨てマスク１０Ａの分解斜視図であり、図３は、図１のＡ−Ａ線端面図である。図４は、第１〜第３繊維不織布１３，１４，１６および活性炭素繊維シート１５の外周縁部１９〜２２の拡大図であり、図５は、着用状態で示す使い捨てマスク１０Ａの斜視図である。図２では、装着部材１２の図示を省略している。
【００５５】
使い捨てマスク１０Ａ（後記する使い捨てマスク１０Ｂ〜１０を含む）は、エアゾル系の放射性物質およびガス状の放射性物質が発生するおそれがある原子力関連施設や医療施設等の放射線管理区域の作業空間において作業に従事する作業者（着用者３２）が使用するのみならず、事故によってエアゾル系の放射性物質およびガス状の放射性物質（放射性有機ヨウ素やガス状の放射性セシウム等）が大気に放出された場合、そのそれら放射性物質によって汚染されるおそれがある地域の住人（着用者３２）や防災関係者（着用者３２）等が使用し、それら着用者３２におけるそれら放射性物質の体内への進入を防止する。なお、原子力関連施設には、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００５６】
使い捨てマスク１０Ａ（後記する使い捨てマスク１０Ｂ〜１０を含む）は、所定期間内において１回または数回の使用の後、廃棄される使い捨てであり、エアゾル系の放射性物質およびガス状の放射性物質の体内への進入を防御するのみならず、花粉、雑菌、ウイルス、塵埃等の微細な異物の体内への進入を防御する。マスク１０Ａでは、その着用時のマスク１０Ａの内部の湿度８０％以上におけるエアゾル系の放射性物質およびガス状の放射性物質（放射性物質）の捕集・吸着効率が８５％以上である。
【００５７】
使い捨てマスク１０Ａは、着用者３２の口および鼻孔の全体を覆うフィルタ部材１１と、着用者３２の頭部に掛ける装着部材１２とを有する。装着部材１２には、伸縮性を有するゴムバンドが使用されている。フィルタ部材１１は、第１〜第３繊維不織布１３，１４，１６および非溶融性の活性炭素繊維シート１５から形成されている。第１〜第３繊維不織布１３，１４，１６および非溶融性の活性炭素繊維シート１５は、略同形同大である。フィルタ部材１１では、着用者３２の顔面の肌側から前方へ向かって第１繊維不織布１３、第２繊維不織布１４、活性炭素繊維シート１５、第３繊維不織布１６の順に並んでいる。
【００５８】
フィルタ部材１１は、着用者３２の顔面に当接する延出寸法を備えた顔面当接域１７と、着用者３２の顔面から前方へ凸となる顔面非当接域１８とを有する。顔面当接域１７は、第１〜第３繊維不織布１３，１４，１６の外周縁部１９，２０，２２と第２および第３繊維不織布１４，１６の外周縁部２０，２２の間に介在する活性炭素繊維シート１５の外周縁部２１とから形成されている。顔面非当接域１８は、第１〜第３繊維不織布１３，１４，１６の外周縁部１９，２０，２２と活性炭素繊維シート１５の外周縁部２１とを除く残余部から形成されている。顔面非当接域１８は、着用者３２の顔面から前方へ出っ張る半球形状（カップ型）の立体構造に成形されている。
【００５９】
第１繊維不織布１３は、熱可塑性合成樹脂繊維から作られ、着用者３２の肌に対向する肌対向面２３と、着用者３２の肌に非対向の肌非対向面２４とを有する。繊維不織布１３は、その柔軟性が第２〜第３繊維不織布１４，１６のそれよりも高く、マスク１０Ａを着用した着用者３２のその着用感を向上させる。繊維不織布１３は、その厚み寸法が第２〜第３繊維不織布１４，１６のそれよりも小さい。繊維不織布１３は、スパンボンド法やメルトブロー法、サーマルボンド法、ケミカルボンド法、ニードルパンチ法、スパンレース法、ステッチボンド法、スチームジェット法の各製法によって作ることができる。熱可塑性合成樹脂繊維としては、ポリエステル繊維やポリプロピレン繊維、ポリエチレン繊維、ポリ塩化ビニル繊維、ナイロン繊維、レーヨン繊維、ビニロン繊維等の各繊維を使用することができる。それら繊維には、異形断面繊維や中空繊維、異形中空繊維、サイドバイサイド繊維、芯鞘型繊維を使用することもできる。
【００６０】
第１繊維不織布１３は、それを作る熱可塑性合成樹脂繊維の平均繊維径が１〜２０μｍの範囲、好ましくは１〜１０μｍの範囲にある。平均繊維径が１μｍ未満では、繊維不織布１３の厚みが薄く、繊維不織布１３の目付が低い場合、繊維不織布１３の強度が低下し、繊維不織布１３が破損し易く、マスク１０Ａの着用中に繊維不織布１３にピンホールや破れ、解れが生じる場合がある。平均繊維径が２０μｍを超過すると、繊維不織布１３の厚みが必要以上に厚く、繊維不織布１３の目付が必要以上に高い場合、繊維不織布１３の圧力損失が増加してマスク１０Ａの面速が低下し、マスク１０Ａにおける通気度が低下する。その結果、マスク１０Ａを着用した着用者３２のスムーズな呼吸が害される場合がある。また、繊維不織布１３の剛性が増加してその柔軟性や風合いが低下し、マスク１０Ａの着用感が低下する。
【００６１】
第１繊維不織布１３は、その厚み寸法が０．１〜１ｍｍの範囲、好ましくは、０．１〜０．５ｍｍの範囲にある。繊維不織布１３の厚み寸法が０．１ｍｍ未満では、繊維不織布１３を作る熱可塑性合成樹脂繊維の平均繊維径が小さく、繊維不織布１３の目付が低い場合、繊維不織布１３の強度が低下し、繊維不織布１３が破損し易く、マスク１０Ａの着用中に繊維不織布１３にピンホールや破れ、解れが生じる場合がある。繊維不織布１３の厚み寸法が１ｍｍを超過すると、平均繊維径１３が必要以上に大きく、繊維不織布１３の目付が必要以上に高い場合、繊維不織布１３の圧力損失が増加してマスク１０Ａの面速が低下し、マスク１０Ａにおける通気度が低下する。その結果、マスク１０Ａを着用した着用者３２のスムーズな呼吸が害される場合がある。また、繊維不織布１３の剛性が増加してその柔軟性や風合いが低下し、マスク１０Ａの着用感が低下する。
【００６２】
第１繊維不織布１３は、その目付が５〜３０ｇ／ｍ２の範囲、好ましくは５〜２０ｇ／ｍ２の範囲にある。繊維不織布１３の目付が５ｇ／ｍ２未満では、繊維不織布１３の厚みが薄く、繊維不織布１３を作る熱可塑性合成樹脂繊維の平均繊維径が小さい場合、繊維不織布１３の強度が低下し、繊維不織布１３が破損し易く、マスク１０Ａの着用中に繊維不織布１３にピンホールや破れ、解れが生じる場合がある。繊維不織布１３の目付が３０ｇ／ｍ２を超過すると、繊維不織布１３の圧力損失が増加してマスク１０Ａの面速が低下し、マスク１０Ａにおける通気度が低下する。その結果、マスク１０Ａを着用した着用者３２のスムーズな呼吸が害される場合がある。
【００６３】
第２繊維不織布１４は、熱可塑性合成樹脂繊維から作られ、第１繊維不織布１３の外側（肌非対向面２４）に重なっている。繊維不織布１４は、第１繊維不織布１３の肌非対向面２４に対向する肌対向面２５と、肌対向面２５の反対側に位置する肌非対向面２６とを有する。繊維不織布１４の製法や繊維不織布１４を作る熱可塑性合成樹脂繊維は、第１繊維不織布１３のそれらと同一である。繊維不織布１４は、エレクトレット化され、花粉、雑菌、ウイルス、塵埃等の微細な異物をその静電力で捕集する微粒子捕集用として機能する。繊維不織布１４のエレクトレット化の一例としては、エレクトレット処理装置を利用し、針状電極と電極との距離を２５ｍｍとし、印可電圧を２５ｋｖとするとともに、処理温度を８０℃としてエレクトレット処理を行う。エレクトレット化された繊維不織布１４を含むマスク１０Ａは、花粉、雑菌、ウイルス、塵埃等の微細な異物の捕集効率が９５％以上である。
【００６４】
第２繊維不織布１４は、それを作る熱可塑性合成樹脂繊維の平均繊維径が３〜３０μｍの範囲、好ましくは５〜２０μｍの範囲にある。平均繊維径が３μｍ未満では、繊維不織布１４の厚みが薄く、繊維不織布１４の目付が低い場合、繊維不織布１４の強度が低下し、マスク１０Ａの着用中に繊維不織布１４にピンホールや破れ、解れが生じる場合がある。平均繊維径が３０μｍを超過すると、繊維不織布１４の厚みが必要以上に厚く、繊維不織布１４の目付が必要以上に高い場合、繊維不織布１４の圧力損失が増加してマスク１０Ａの面速が低下し、マスク１０Ａにおける通気度が低下する。その結果、マスク１０Ａを着用した着用者３２のスムーズな呼吸が害される場合がある。
【００６５】
第２繊維不織布１４は、その厚み寸法が０．３〜１．５ｍｍの範囲、好ましくは、０．３〜１ｍｍの範囲にある。繊維不織布１４の厚み寸法が０．３ｍｍ未満では、繊維不織布１４を作る熱可塑性合成樹脂繊維の平均繊維径が小さく、繊維不織布１４の目付が低い場合、繊維不織布１４の強度が低下し、マスク１０Ａの着用中に繊維不織布１４にピンホールや破れ、解れが生じる場合がある。繊維不織布１４の厚み寸法が１．５ｍｍを超過すると、平均繊維径が必要以上に大きく、繊維不織布１４の目付が必要以上に高い場合、繊維不織布１４の圧力損失が増加してマスク１０Ａの面速が低下し、マスク１０Ａにおける通気度が低下する。その結果、マスク１０Ａを着用した着用者３２のスムーズな呼吸が害される場合がある。
【００６６】
第２繊維不織布１４は、その目付が１０〜４０ｇ／ｍ２の範囲、好ましくは１０〜３０ｇ／ｍ２の範囲にある。繊維不織布１４の目付が１０ｇ／ｍ２未満では、繊維不織布１４の厚みが薄く、繊維不織布１４を作る熱可塑性合成樹脂繊維の平均繊維径が小さい場合、繊維不織布１４の強度が低下し、繊維不織布１４が破損し易く、マスク１０Ａの着用中に繊維不織布１４にピンホールや破れ、解れが生じる場合がある。繊維不織布１４の目付が４０ｇ／ｍ２を超過すると、繊維不織布１４の圧力損失が増加してマスク１０Ａの面速が低下し、マスク１０Ａにおける通気度が低下する。その結果、マスク１０Ａを着用した着用者３２のスムーズな呼吸が害される場合がある。
【００６７】
活性炭素繊維シート１５は、高比表面積かつ微細な多数の細孔を有してエアゾル系の放射性物質およびガス状の放射性物質を捕集する複数の活性炭素繊維から作られた通気性を有する繊維不織布が使用されている。活性炭素繊維シート１５は、第２繊維不織布１４の外側（肌非対向面２６）に重なっている。活性炭素繊維シート１５は、繊維不織布１４の肌非対向面２６に対向する肌対向面２７と、肌対向面２７の反対側に位置する肌非対向面２８とを有する。活性炭素繊維シート１５を形成するそれら繊維不織布の製法は、第１繊維不織布１３のそれと同一である。なお、活性炭素繊維シート１５には、複数の活性炭素繊維から作られた織物または編み物を使用することもできる。
【００６８】
活性炭素繊維シート１５が繊維不織布の形態を有する場合、活性炭素繊維シート１５の通気性や加工性が向上するとともに、活性炭素繊維シート１５におけるエアゾル系の放射性物質およびガス状の放射性物質の捕集速度を速くすることができる。また、活性炭素繊維シート１５が織物または編み物の形態を有する場合、活性炭素繊維シート１５の通気性や加工性が向上するとともに、活性炭素繊維シート１５の強度や柔軟性を向上させることができる。活性炭素繊維は、有機繊維を焼成して炭化し、さらに高温で熱処理をして作られる。活性炭素繊維には、セルロース系やアクリル系、フェノール系、ピッチ系を使用することができる。活性炭素繊維には、その表面から厚み方向へ延びる複数のミクロポアが形成されている。
【００６９】
活性炭素繊維シート１５を作るそれら活性炭素繊維には、放射性有機ヨウ素やガス状の放射性セシウムを吸着するアミン類が添着されている。アミン類には、トリエチレンジアミンＣ６Ｈ１２Ｎ２が使用されている。なお、アミン類として、トリエチレンジアミンＣ６Ｈ１２Ｎ２が使用されているが、トリエチレンジアミンＣ６Ｈ１２Ｎ２の他に、１，４−ジアザ−２，２，２−ピシクロオクタン、Ｎ，Ｎ‘−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルピロエチレンイミン、ポリアルキルポリアミンのうちの１種類のアミン類またはそれらの数種類を混合したアミン類を使用することもできる。
【００７０】
活性炭素繊維シート１５を作る活性炭素繊維の平均繊維径は、５〜２０μｍの範囲にある。活性炭素繊維の平均繊維径が５μｍ未満では、活性炭素繊維シート１５の目付が低い場合、活性炭素繊維シート１５の強度が低下し、活性炭素繊維シート１５が破損し易く、活性炭素繊維シート１５にピンホールや破れ、解れが生じた場合、その部分においてエアゾル系の放射性物質およびガス状の放射性物質を捕集・吸着することができない。活性炭素繊維の平均繊維径が２０μｍを超過すると、活性炭素繊維の幾何学的な表面積が相対的に少なくなるため、活性炭素繊維シート１５におけるエアゾル系の放射性物質およびガス状の放射性物質の捕集機能が低下する場合がある。
【００７１】
活性炭素繊維シート１５は、アミン類をそれら活性炭素繊維に添着する前の目付が１２０〜１４０ｇ／ｍ２の範囲にある。なお、アミン類をそれら活性炭素繊維に添着した後の活性炭素繊維シート１５の目付は、１４０〜１６０ｇ／ｍ２の範囲にある。活性炭素繊維シート１５の目付が１２０ｇ／ｍ２未満（アミン類の添着後の目付が１４０ｇ／ｍ２未満）では、エアゾル系の放射性物質およびガス状の放射性物質の捕集機能や吸着機能が低下し、活性炭素繊維シート１５にそれら放射性物質を十分に捕集・吸着させることができない。
【００７２】
活性炭素繊維シート１５の厚み寸法は、０．５〜３ｍｍの範囲にある。活性炭素繊維シート１５の厚み寸法が０．５ｍｍ未満では、活性炭素繊維シート１５を作る活性炭素繊維の平均繊維径が小さく、活性炭素繊維の目付が低い場合、活性炭素繊維シート１５の強度が低下し、活性炭素繊維シート１５が破損し易く、活性炭素繊維シート１５にピンホールや破れ、解れが生じた場合、その部分においてエアゾル系の放射性物質およびガス状の放射性物質を捕集することができない。活性炭素繊維シート１５の厚み寸法が３ｍｍを超過すると、活性炭素繊維シート１５の圧力損失が増加してマスク１０Ａの面速が低下し、マスク１０Ａにおける通気度が低下する。その結果、マスク１０Ａを着用した着用者３２のスムーズな呼吸が害される場合がある。
【００７３】
活性炭素繊維シート１５では、その面速が１０〜２０ｃｍ／ｓｅｃの範囲にある。活性炭素繊維シート１５の面速が１０ｃｍ／ｓｅｃ未満では、活性炭素繊維シート１５の通気度が低く、マスク１０Ａの面速が低下し、マスク１０Ａを着用した着用者３２のスムーズな呼吸が害される場合がある。活性炭素繊維シート１５の面速が２０ｃｍ／ｓｅｃを超過すると、着用者３２の呼吸によって空気を吸引したときに、活性炭素繊維シート１５を通過する外気（空気）の速度が必要以上に速くなり、活性炭素繊維シート１５に対する外気の接触時間が短くなり、活性炭素繊維シート１５にエアゾル系の放射性物質およびガス状の放射性物質を十分に捕集・吸着させることができない。
【００７４】
活性炭素繊維の単位重量（ｋｇ）に対するアミン類（トリエチレンジアミンＣ６Ｈ１２Ｎ２）の添着量は、１０〜２０重量％／ｋｇの範囲にある。アミン類の添着量が１０重量％／ｋｇ未満では、アミン類を活性炭素繊維の全域に添着させることができない場合があり、アミン類を利用してエアゾル系の放射性物質およびガス状の放射性物質を活性炭素繊維に十分に吸着させることができず、活性炭素繊維シート１５におけるそれら放射性物質の吸着機能が不十分になる場合がある。アミン類の添着量が２０重量％／ｋｇを超過すると、アミン類が活性炭素繊維のミクロポアを塞いでしまう場合があり、エアゾル系の放射性物質およびガス状の放射性物質をミクロポアにおいて捕集することができない場合がある。
【００７５】
第３繊維不織布１６は、熱可塑性合成樹脂繊維から作られ、活性炭素繊維シート１５の外側（肌非対向面２８）に重なっている。繊維不織布１６は、活性炭素繊維シート１５の肌非対向面２８に対向する肌対向面２９と、肌対向面２９の反対側に位置する肌非対向面３０とを有する。肌非対向面３０には、保形用金具が取り付けられている。繊維不織布１６の製法や繊維不織布１６を作る熱可塑性合成樹脂繊維は、第１繊維不織布１３のそれらと同一である。繊維不織布１６は、それを作る熱可塑性合成樹脂繊維の平均繊維径が３〜５０μｍの範囲、好ましくは５〜３０μｍの範囲にある。平均繊維径が３μｍ未満では、繊維不織布１６の厚みが薄く、繊維不織布１６の目付が低い場合、繊維不織布１６の強度が低下し、マスク１０Ａの着用中に繊維不織布１６にピンホールや破れ、解れが生じる場合がある。平均繊維径が５０μｍを超過すると、繊維不織布１６の厚みが必要以上に厚く、繊維不織布１６の目付が必要以上に高い場合、繊維不織布１６の圧力損失が増加してマスク１０Ａの面速が低下し、マスク１０Ａにおける通気度が低下する。その結果、マスク１０Ａを着用した着用者３２のスムーズな呼吸が害される場合がある。
【００７６】
第３繊維不織布１６は、その厚み寸法が０．３〜２ｍｍの範囲、好ましくは、０．３〜１．５ｍｍの範囲にある。繊維不織布１６の厚み寸法が０．３ｍｍ未満では、繊維不織布１６を作る熱可塑性合成樹脂繊維の平均繊維径が小さく、繊維不織布１６の目付が低い場合、繊維不織布１６の強度が低下し、マスク１０Ａの着用中に繊維不織布１６にピンホールや破れ、解れが生じる場合がある。繊維不織布１６の厚み寸法が２ｍｍを超過すると、平均繊維径が必要以上に大きく、繊維不織布１６の目付が必要以上に高い場合、繊維不織布１６の圧力損失が増加してマスク１０Ａの面速が低下し、マスク１０Ａにおける通気度が低下する。その結果、マスク１０Ａを着用した着用者３２のスムーズな呼吸が害される場合がある。
【００７７】
第３繊維不織布１６は、その目付が１０〜５０ｇ／ｍ２の範囲、好ましくは１０〜４０ｇ／ｍ２の範囲にある。繊維不織布１６の目付が１０ｇ／ｍ２未満では、繊維不織布１６の厚みが薄く、繊維不織布１６を作る熱可塑性合成樹脂繊維の平均繊維径が小さい場合、繊維不織布１６の強度が低下し、繊維不織布１６が破損し易く、マスク１０Ａの着用中に繊維不織布１６にピンホールや破れ、解れが生じる場合がある。繊維不織布１６の目付が５０ｇ／ｍ２を超過すると、繊維不織布１６の圧力損失が増加してマスク１０Ａの面速が低下し、マスク１０Ａにおける通気度が低下する。その結果、マスク１０Ａを着用した着用者３２のスムーズな呼吸が害される場合がある。
【００７８】
第１〜第３繊維不織布１３，１４，１６は、それら不織布１３，１４，１６の外周縁部１９，２０，２２が互いに重なり合い、連続的または断続的に延びる線状や点状、柱状、円状等の外側溶着部３１を介して溶着固定されている。第１〜第３繊維不織布１３，１４，１６は、高周波シールやヒートシール、超音波シールによって溶着されている。活性炭素繊維シート１５の外周縁部２１は、第２繊維不織布１４の外周縁部２０と第３繊維不織布１６の外周縁部２２との間に介在し、外側溶着部３１を介して第１〜第３繊維不織布１３，１４，１６の外周縁部１９，２０，２２に固定されている。溶融した第１〜第３繊維不織布１３，１４，１６の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外周縁部２１が第１〜第３繊維不織布１３，１４，１６の外周縁部１９，２０，２２に強固に固着されている。
【００７９】
フィルタ部材１１は、その面速が５．５〜２２．５ｃｍ／ｓｅｃの範囲にある。フィルタ部材１１の面速が５．５ｃｍ／ｓｅｃ未満では、マスク１０Ａを着用した着用者３２のスムーズな呼吸が妨げられ、マスク１０Ａを着用した着用者３２が呼吸の際に息苦しさを感じ、マスク１０Ａの長時間の着用ができない。フィルタ部材１１の面速が２２．５ｃｍ／ｓｅｃを超過すると、着用者３２の呼吸によって空気を吸引したときに、活性炭素繊維シート１５を通過する外気の速度が必要以上に速くなるから、活性炭素繊維シート１５に対する外気の接触時間が短くなり、活性炭素繊維シート１５にエアゾル系の放射性物質およびガス状の放射性物質を十分に捕集・吸着させることができない。
【００８０】
フィルタ部材１１は、その面積が１００〜２００ｃｍ２の範囲にある。フィルタ部材１１の面積が１００ｃｍ２未満では、活性炭素繊維シート１５の面積が小さくなり、フィルタ部材１１の面速が大きくなって活性炭素繊維シート１５を通過する空気の速度が必要以上に速くなるから、活性炭素繊維シート１５の外気接触面積が小さくなるとともに、活性炭素繊維シート１５に対する外気の接触時間が短くなり、活性炭素繊維シート１５にエアゾル系の放射性物質およびガス状の放射性物質を十分に捕集・吸着させることができない。
【００８１】
使い捨てマスク１０Ａを着用するには、図４に示すように、装着部材１２を着用者３２の頭部に掛ける。着用者３２がマスク１０Ａを着用すると、フィルタ部材１１の顔面当接域１７が着用者３２の顔面に当接・密着し、フィルタ部材１１の顔面非当接域１８が着用者３２の口および鼻孔の全体を覆う。使い捨てマスク１０Ａでは、装着部材１２を着用者３２の頭部に掛けることで、マスク１０Ａが着用者３２の顔面に固定され、着用者３２の顔面からのマスク１０Ａの不用意なズレ動きや脱落が防止される。
【００８２】
着用者３２は、マスク１０Ａを着用した状態で、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ａを着用し、その地域で生活を行いながらそれら放射性物質の半減期を待つ。所定時間着用されたマスク１０Ａは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【００８３】
図６は、活性炭素繊維シート１５における放射性有機ヨウ素の除去効率の試験装置７０を示す図であり、図７は、試験結果の一例を示す図である。図６に示す試験の試験条件は、（１）「空気湿度５７（％）、空気温度２１．９（℃）、面速７．４（ｃｍ／ｓｅｃ）および２２．１（ｃｍ／ｓｅｃ）」、（２）「空気湿度７１（％）、空気温度２０（℃）、面速７．４（ｃｍ／ｓｅｃ）および１１（ｃｍ／ｓｅｃ）」、（３）「空気湿度８０（％）、空気温度２３．４（℃）、面速７．４（ｃｍ／ｓｅｃ）および２２．１（ｃｍ／ｓｅｃ）」である。
【００８４】
試験では、アミン類としてトリエチレンジアミンＣ６Ｈ１２Ｎ２を使用した。活性炭素繊維シート１５における放射性有機ヨウ素の除去効率は、図６に示す試験装置７０を利用し、その測定結果に基づいて算出した。試験装置７０は、ボンベ７１、ガス流量計７２、光音響ガスモニタ７３（ガス濃度測定装置：パーキン・エルマー社製、コブラQuantum5003（NaL（TI）））、カートリッジ７４、空気流量計７５、吸気ポンプ７６から形成されている。ボンベ７１やガス流量計７２、光音響ガスモニタ７３、カートリッジ７４、空気流量計７５、吸気ポンプ７６は、管路７７を介して接続されている。カートリッジ７４の上流側の管路７７と下流側に管路７７とには、バイパス管路７８が接続されている。なお、管路７７には、カートリッジ７４への空気の流入とバイパス管路７８への空気の流入とを切り替える切替バルブ（図示せず）が設置されている。また、管路５７には、カートリッジ７４内部の温度および湿度を調節する空調機（図示せず）が接続されている。
【００８５】
ボンベ７１には、管路７７に供給するヨウ化メチルガスが収容されている。カートリッジ７４には、活性炭素繊維シート１５から作られた第１〜第４試験用シート７９ａ〜７９ｄが着脱可能に固定される。光音響ガスモニタ７３は、カートリッジ７４の上流側の管路７７および下流側に管路７７に接続されている。光音響ガスモニタ７３は、管路７７に流れる空気に含まれるヨウ化メチルの濃度を連続的に測定する。
【００８６】
試験用シート７９ａの仕様は、トリエチレンジアミンＣ６Ｈ１２Ｎ２の添着量２０重量％、トリエチレンジアミンＣ６Ｈ１２Ｎ２添着前の目付１２０ｇ／ｍ２（トリエチレンジアミンＣ６Ｈ１２Ｎ２添着前の目付１４０ｇ／ｍ２）、厚み寸法が２ｍ、比表面積が１４００〜１４５０、重量が０．２８ｇである。試験用シート７９ｂの仕様は、トリエチレンジアミンＣ６Ｈ１２Ｎ２の添着量２０重量％、トリエチレンジアミンＣ６Ｈ１２Ｎ２添着前の目付１３０ｇ／ｍ２（トリエチレンジアミンＣ６Ｈ１２Ｎ２添着前の目付１５０ｇ／ｍ２）、厚み寸法が２ｍ、比表面積が１４００〜１４５０、重量が０．３０ｇである。試験用シート７９ｃの仕様は、トリエチレンジアミンＣ６Ｈ１２Ｎ２の添着量２０重量％、トリエチレンジアミンＣ６Ｈ１２Ｎ２添着前の目付１４０ｇ／ｍ２（トリエチレンジアミンＣ６Ｈ１２Ｎ２添着前の目付１６０ｇ／ｍ２）、厚み寸法が２ｍ、比表面積が１４００〜１４５０、重量が０．３２ｇである。試験用シート７９ｄの仕様は、トリエチレンジアミンＣ６Ｈ１２Ｎ２の添着量２０重量％、トリエチレンジアミンＣ６Ｈ１２Ｎ２添着前の目付１５０ｇ／ｍ２（トリエチレンジアミンＣ６Ｈ１２Ｎ２添着前の目付１７０ｇ／ｍ２）、厚み寸法が２ｍ、比表面積が１４００〜１４５０、重量が０．３４ｇである。
【００８７】
試験手順は、以下のとおりである。試験用シート５９ａ〜５９ｄをカートリッジ７４に固定し、吸気ポンプ７６および光音響ガスモニタ７３を稼動させ、空気流量計７５の測定値を確認しつつ、所定流量（面速（１０〜２５ｃｍ／ｓｅｃ）を流量に換算した場合の流量）の空気を管路７７に流し、カートリッジ７４の下流側に延びる管路７７の露点の変化を監視した。露点測定値が設定した値（空気湿度５７％（空気温度２１．９℃）、空気湿度７１％（空気温度２０℃）、空気湿度８０％（空気温度２３．４℃））の場合、切替バルブを介してカートリッジ７４への空気の流入を停止し、バイパス管路７８に一定流量の空気を流した。次に、ガス流量計７２の測定値を確認しつつ、ボンベ７１から一定量のヨウ化メチルガスを管路７７に供給し、光音響ガスモニタ７３を介して空気に含まれるヨウ化メチルガスの濃度が一定の濃度であることを確認した。
【００８８】
ヨウ化メチルガスの濃度が一定の濃度である場合、切替バルブを介してバイパス管路７８への空気の流入を停止し、カートリッジ７４に一定流量の空気を流し、光音響ガスモニタ７３を介してヨウ化メチルガスの濃度を連続して測定した。光音響ガスモニタ７３を利用し、カートリッジ７４の上流側の管路７４から空気をサンプリングしてその空気に含まれるヨウ化メチルの濃度を測定するとともに、カートリッジ７４の下流側の管路７７から空気をサンプリングしてその空気に含まれるヨウ化メチルの濃度を測定した。
【００８９】
ヨウ化メチルガスの濃度測定は、カートリッジ７４の下流側の濃度測定値がカートリッジ７４の上流側の濃度測定値の１／３に達するまで継続した。ヨウ化メチル除去効率（放射性有機ヨウ素除去効率）は、以下の式によって算出した。η＝（Ｃ１−Ｃ２）／Ｃ１×１００、ここで、ηはヨウ化メチル除去効率（放射性有機ヨウ素除去効率）（％）、Ｃ１はカートリッジ７４の上流側の空気に含まれるヨウ化メチルの濃度（ｐｐｍ）、Ｃ２はカートリッジ７４の下流側の空気に含まれるヨウ化メチルの濃度（ｐｐｍ）である。
【００９０】
空気湿度５７（％）、空気温度２１．９（℃）、面速７．４（ｃｍ／ｓｅｃ）および面速２２．１（ｃｍ／ｓｅｃ）の条件における試験結果としては、図７に示すように、面速７．４（ｃｍ／ｓｅｃ）の場合の試験用シート５９ａ〜５９ｃのヨウ化メチル除去効率（放射性有機ヨウ素除去効率）が９０％以上であり、面速２２．１（ｃｍ／ｓｅｃ）の場合の試験用シート５９ｂ〜５９ｄのヨウ化メチル除去効率（放射性有機ヨウ素除去効率）が９０％以上であった。
【００９１】
空気湿度７１（％）、空気温度２０（℃）、面速７．４（ｃｍ／ｓｅｃ）および面速１１（ｃｍ／ｓｅｃ）の条件における試験結果としては、図７に示すように、面速７．４（ｃｍ／ｓｅｃ）の場合の試験用シート５９ａ〜５９ｃのヨウ化メチル除去効率（放射性有機ヨウ素除去効率）が９０％以上であり、面速２２．１（ｃｍ／ｓｅｃ）の場合の試験用シート５９ａ〜５９ｄのヨウ化メチル除去効率（放射性有機ヨウ素除去効率）が９０％以上であった。
【００９２】
空気湿度８０（％）、空気温度２３．４（℃）、面速７．４（ｃｍ／ｓｅｃ）および面速２２．１（ｃｍ／ｓｅｃ）の条件における試験結果としては、図７に示すように、面速７．４（ｃｍ／ｓｅｃ）の場合の試験用シート５９ａ〜５９ｄのヨウ化メチル除去効率（放射性有機ヨウ素除去効率）が８５％以上であり、面速２２．１（ｃｍ／ｓｅｃ）の場合の試験用シート５９ｂ〜５９ｄのヨウ化メチル除去効率（放射性有機ヨウ素除去効率）が８５％以上であった。
【００９３】
使い捨てマスク１０Ａは、エレクトレット化された微粒子捕集用第２繊維不織布１４によって花粉、雑菌、ウイルス、塵埃等の微細な異物を捕集することができるのみならず、活性炭素繊維シート１５を作る活性炭素繊維がエアゾル系の放射性物質およびガス状の放射性物質を捕集するとともに、それら活性炭素繊維に添着されたトリエチレンジアミンＣ６Ｈ１２Ｎ２（アミン類）がそれら放射性物質を吸着するから、外気中にエアゾル系の放射性物質およびガス状の放射性物質が放出されたとしても、それら放射性物質がマスクの活性炭素繊維シート１５に捕集・吸着され、それら放射性物質がマスク１０Ａを通過することはなく、マスク１０Ａを着用した着用者３２の体内への放射性物質の進入を防ぐことができる。
【００９４】
使い捨てマスク１０Ａは、それが所定濃度のエアゾル系の放射性物質およびガス状の放射性物質を捕集・吸着した後、または、所定期間着用された後、直ちに廃棄される使い捨てであり、使用後のマスク１０Ａを適正な保管手段によって保管することで、活性炭素繊維に捕集されるとともにアミン類に吸着されたそれら放射性物質がマスク１０Ａから再び放出されることはなく、それら放射性物質のマスク１０Ａから他所への拡散を防ぐことができるとともに、廃棄されたマスク１０Ａに放射性物質を捕集・吸着させた状態でその半減期を安全に迎えることができる。
【００９５】
使い捨てマスク１０Ａは、着用者３２の顔面に顔面当接域１７が当接・密着するとともに、第１〜第３繊維不織布１３，１４，１６の硬化した熱可塑性合成樹脂繊維のアンカー効果によって活性炭素繊維シート１５の外周縁部２１がそれら繊維不織布１３，１４，１６の外周縁部１９，２０，２２に固着されているから、マスク１０Ａの着用中に第１〜第３繊維不織布１３，１４，１６と活性炭素繊維シート１５とがそれらの外周縁部１９〜２２において剥離することはなく、それら繊維不織布１３，１４，１６と活性炭素繊維シート１５とが剥離することによるピンホールや破れ、解れの発生を防ぐことができ、第１〜第３繊維不織布１３，１４，１６および活性炭素繊維シート１５の外周縁部１９〜２２からマスク１０Ａ内部へのエアゾル系の放射性物質およびガス状の放射性物質の進入を防ぐことができる。
【００９６】
使い捨てマスク１０Ａは、着用者３２の顔面から前方へ凸となる顔面非当接域１８を有することで、顔面非当接域１８における活性炭素繊維シート１５の面積を大きくすることができるから、活性炭素繊維シート１５にエアゾル系の放射性物質およびガス状の放射性物質を確実に捕集・吸着させることができ、マスク１０Ａにおけるそれら放射性物質の捕集量や吸着量を多くすることができる。さらに、顔面非当接域１８の面積を大きくすることで、フィルタ部材１１における外気の通過面積を大きくすることができるから、フィルタ部材１１の面速を遅くすることができ、着用者３２の吸気時に外気がゆっくりと活性炭素繊維シート１５を通過し、活性炭素繊維シート１５に対する外気の接触時間が長くなり、活性炭素繊維シート１５にエアゾル系の放射性物質およびガス状の放射性物質を十分に捕集・吸着させることができる。
【００９７】
図８は、他の一例として示す使い捨てマスク１０Ｂの斜視図であり、図９は、内側から示す使い捨てマスク１０Ｂの斜視図である。図１０は、図８の使い捨てマスク１０Ｂの分解斜視図であり、図１１は、図８のＢ−Ｂ線端面図である。図１２は、第１〜第３繊維不織布１３，１４，１６および活性炭素繊維シート１５の外周縁部１９〜２２の拡大図であり、図１３は、貫通孔３４を囲繞する第１〜第３繊維不織布１３，１４，１６および活性炭素繊維シート１５の内周縁部３５〜３８の拡大図である。図１４は、着用状態で示す使い捨てマスク１０Ｂの斜視図である。図１０では、装着部材１２の図示を省略している。図１３では、排気弁３３の図示を省略している。
【００９８】
使い捨てマスク１０Ｂが図１のそれと異なるところは、着用者３２の吸気を遮断しつつ着用者３２の排気を通す排気弁３３がフィルタ部材１１の顔面非当接域１８に設置されている点、第１〜第３繊維不織布１３，１４，１６の外周縁部１９，２０，２２が第１外周縁部１９ａ，２０ａ，２２ａと第２外周縁部１９ｂ，２０ｂ，２２ｂとから形成されている点、外側溶着部３１が第１外側溶着部３１ａと第２外側溶着部３１ｂとから形成されている点にあり、その他の構成は図１のマスク１０Ａのそれらと同一であるから、図１と同一の符号を付すとともに、図１の説明を援用し、このマスク１０Ｂにおけるその他の構成の詳細な説明は省略する。
【００９９】
使い捨てマスク１０Ｂは、着用者３２の口および鼻孔の全体を覆うフィルタ部材１１と、着用者３２の頭部に掛ける装着部材１２とを有する。マスク１０Ｂでは、その着用時のマスク１０Ｂの内部の湿度８０％以上におけるエアゾル系の放射性物質およびガス状の放射性物質（放射性物質）の捕集・吸着効率が８５％以上である。マスク１０Ｂに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０１００】
フィルタ部材１１は、第１〜第３繊維不織布１３，１４，１６および活性炭素繊維シート１５から形成されている。第１〜第３繊維不織布１３，１４，１６は、略同形同大であり、活性炭素繊維シート１５は、第１〜第３繊維不織布１３，１４，１６と略同形であるが、その大きさがわずかに小さい。フィルタ部材１１は、着用者３２の顔面に当接する延出寸法を備えた顔面当接域１７と、着用者３２の顔面から前方へ凸となる顔面非当接域１８とを有する。
【０１０１】
顔面当接域１７は、第１〜第３繊維不織布１３，１４，１６の第１および第２外周縁部１９ａ，１９ｂ，２０ａ，２０ｂ，２２ａ，２２ｂと活性炭素繊維シート１５の外周縁部２１とから形成され、顔面非当接域１８は、第１〜第３繊維不織布１３，１４，１６の第１および第２外周縁部１９ａ，１９ｂ，２０ａ，２０ｂ，２２ａ，２２ｂと活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０１０２】
第１〜第３繊維不織布１３，１４，１６は、図１のマスク１０Ａに使用されたそれらと同一である。第１〜第３繊維不織布１３，１４，１６の厚み寸法、それら繊維不織布１３，１４，１６を作る熱可塑性合成樹脂繊維の平均繊維径、繊維不織布１３，１４，１６の目付は、図１のマスク１０Ａに使用された不織布１３，１４，１６のそれらと同一であり、厚み寸法、平均繊維径、目付をその範囲とする理由は、図１のマスク１０Ａに使用された不織布１３，１４，１６のそれらと同一である。
【０１０３】
活性炭素繊維シート１５は、図１のマスク１０Ａに使用されたそれと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。活性炭素繊維シート１５の目付や活性炭素繊維シート１５を作る活性炭素繊維の平均繊維径、活性炭素繊維シート１５の厚み寸法、活性炭素繊維シート１５の面速、活性炭素繊維の単位重量（ｋｇ）に対するアミン類（トリエチレンジアミンＣ６Ｈ１２Ｎ２）の添着量は、図１のマスク１０Ａに使用された活性炭素繊維シート１５のそれらと同一であり、目付、平均繊維径、厚み寸法、面速、添着量をその範囲とする理由は、図１のマスク１０Ａに使用された活性炭素繊維シート１５のそれらと同一である。
【０１０４】
排気弁３３は、フィルタ部材１１の顔面非当接域１８の略中央に設置されている。排気弁３３の設置位置には、第１〜第３繊維不織布１３，１４，１６と活性炭素繊維シート１５とを貫通する貫通孔３４が形成されている。貫通孔３４を囲繞する第１〜第３繊維不織布１３，１４，１６の内周縁部３５，３６，３８では、第１〜第３繊維不織布１３，１４，１６が互いに重なり合い、連続的または断続的に延びる内側溶着部３９を介して溶着固定されている。
【０１０５】
活性炭素繊維シート１５の内周縁部３７は、第２および第３繊維不織布１４，１６の内周縁部３６，３８の間に介在し、内側溶着部３９を介して第１〜第３繊維不織布１３，１４，１６の内周縁部３５，３６，３８に固着されている。内側溶着部３９では、溶融した第１〜第３繊維不織布１３，１４，１６の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の内周縁部３７が第１〜第３繊維不織布１３，１４，１６の内周縁部３５，３６，３８に強固に固着されている。
【０１０６】
排気弁３３は、円形の前壁４０と、前壁４０の中心部から後方へ延びる軸４１と、前壁４０から後方へ離間して環状に延びる周壁４２と、軸４１に移動可能に取り付けられた円形の弁膜４３とから形成されている。前壁４０と周壁４２との間には、空気排気口４４が作られている。周壁４２は、第３繊維不織布１６の非対向面３０の外側に位置する第１周壁４２ａと、第１繊維不織布１３の対向面２３の内側に位置する第２周壁４２ｂとから形成されている。第１周壁４２ａと第２周壁４２ｂとの間には、第１〜第３繊維不織布１３，１４，１６および活性炭素繊維シート１５の内周縁部３５，３６，３７，３８を嵌入させる嵌入部４５が画成されている。
【０１０７】
第１〜第３繊維不織布１３，１４，１６および活性炭素繊維シート１５の内周縁部３５，３６，３７，３８が嵌入部４５に気密に嵌入され、内周縁部３５，３６，３７，３８が嵌入部４５に接着剤を介して固着されることで、排気弁３３がフィルタ部材１１の顔面非当接域１８の略中央に気密に固定されている。着用者が外気を吸気すると、弁膜４３の周縁部が周壁４２に密着し、貫通孔３４が弁膜４３によって閉塞され、排気弁３３からマスク１０Ｂの内部への外気の流入が遮断され、着用者が呼気を排気すると、呼気によって弁膜４３が軸４１の前方へ移動し、貫通孔３４が開放され、呼気が空気排気口４４を通ってマスク１０Ｂの外側へ排気される。
【０１０８】
第１〜第３繊維不織布１３，１４，１６の外周縁部１９，２０，２２は、第２および第３繊維不織布１４，１６の間に活性炭素繊維シート１５の外周縁部２１が介在する第１外周縁部１９ａ，２０ａ，２２ａと、活性炭素繊維シート１５の外周縁部２１から径方向外方へ延びていて活性炭素繊維シート１５の外周縁部２１が非介在の第２外周縁部１９ｂ，２０ｂ，２２ｂとから形成されている。
【０１０９】
第１外周縁部１９ａ，２０ａ，２２ａでは、第１〜第３繊維不織布１３，１４，１６が互いに重なり合い、連続的または断続的に延びる線状や点状、柱状、円状等の第１外側溶着部３１ａを介して溶着固定されている。活性炭素繊維シート１５の外周縁部２１は、第２繊維不織布１４の第１外周縁部２０ａと第３繊維不織布１６の第１外周縁部２２ａとの間に介在し、第１外側溶着部３１ａを介して第１〜第３繊維不織布１３，１４，１６の第１外周縁部１９ａ，２０ａ，２２ａに固定されている。
【０１１０】
溶融した第１〜第３繊維不織布１３，１４，１６の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外周縁部２１が第１〜第３繊維不織布１３，１４，１６の第１外周縁部１９ａ，２０ａ，２２ａに強固に固着されている。第２外周縁部１９ｂ，２０ｂ，２２ｂでは、第１〜第３繊維不織布１３，１４，１６が互いに重なり合い、連続的または断続的に延びる線状や点状、柱状、円状等の第２外側溶着部３１ｂを介して強固に溶着固定されている。
【０１１１】
使い捨てマスク１０Ｂを着用手順は、図１のマスク１０Ａのそれと同一である。着用者３２がマスク１０Ｂを着用すると、図１４に示すように、フィルタ部材１１の顔面当接域１７が着用者３２の顔面に当接・密着し、フィルタ部材１１の顔面非当接域１８が着用者３２の口および鼻孔の全体を覆う。着用者から排出された呼気の大部分は、排気弁３３を通ってマスク１０Ｂの外側に排気される。
【０１１２】
使い捨てマスク１０Ｂを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｂを着用し、その地域で生活を行いながらそれら放射性物質の半減期を待つ。所定時間着用されたマスク１０Ｂは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０１１３】
使い捨てマスク１０Ｂは、図１のマスク１０Ａが有する効果に加え、以下の効果を有する。使い捨てマスク１０Ｂは、その着用中に着用者３２の呼気が排気弁３３によってマスク１０Ｂの外側へ容易に排気されるから、着用者３２が楽に呼吸することができるのみならず、着用者３２の呼気に含まれる湿気によってマスク１０Ｂの内部が高湿度になることはなく、マスク１０Ｂの内部が高湿度になることによるアミン類（トリエチレンジアミンＣ６Ｈ１２Ｎ２）の放射性物質吸着機能の低下を防ぐことができる。
【０１１４】
使い捨てマスク１０Ｂは、第１外側溶着部３１ａによって（溶融した熱可塑性合成樹脂繊維のアンカー硬化によって）活性炭素繊維シート１５の外周縁部２１が第１〜第３繊維不織布１３，１４，１６の第１外周縁部１９ａ，２０ａ，２２ａに固着され、活性炭素繊維シート１５の外周縁部２１が介在しない第１〜第３繊維不織布１３，１４，１６の第２外周縁部１９ｂ，２０ｂ，２２ｂが第２外側溶着部３１ｂによって溶着固定されているから、マスク１０Ｂの着用中に第１〜第３繊維不織布１３，１４，１６の第１外周縁部１９ａ，２０ａ，２２ａと活性炭素繊維シート１５の外周縁部２１とが剥離することがないのみならず、活性炭素繊維シート１５の外周縁部２１が第１〜第３繊維不織布１３，１４，１６の第２外周縁部１９ｂ，２０ｂ，２２ｂに存在せず、活性炭素繊維シート１５の外周縁部２１を第１〜第３繊維不織布１３，１４，１６の外周縁部１９，２０，２２の間に閉じ込めることができ、外周縁部１９，２０，２２においてピンホールや破れ、解れが発生することはなく、第１〜第３繊維不織布１３，１４，１６の外周縁部１９，２０，２２からマスク１０Ｂの内部へのエアゾル系の放射性物質およびガス状の放射性物質の進入を確実に防ぐことができる。
【０１１５】
使い捨てマスク１０Ｂは、第２および第３繊維不織布１４，１６の内周縁部３６，３８の間に介在する活性炭素繊維シート１５の内周縁部３７が内側溶着部３９を介して第１〜第３繊維不織布１３，１４，１６の内周縁部３５，３６，３８に固着されているから、マスク１０Ｂの着用中に第１〜第３繊維不織布１３，１４，１６と活性炭素繊維シート１５とがそれらの内周縁部３５〜３８において剥離することはなく、それら繊維不織布１３，１４，１６と活性炭素繊維シート１５とが剥離することによる活性炭素繊維やアミン類の体内への進入を防ぐことができ、活性炭素繊維やアミン類が体内へ進入することによる着用者３２の体調変化を防ぐことができる。
【０１１６】
図１５は、他の一例として示す使い捨てマスク１０Ｃの斜視図であり、図１６は、折り畳んだ状態で示す使い捨てマスク１０Ｃの斜視図である。図１７は、図１５の使い捨てマスク１０Ｃの分解斜視図であり、図１８は、図１５のＣ−Ｃ線端面図である。図１９は、第１〜第３繊維不織布１３，１４，１６の第１および第２裁断縁部４６ａ，４６ｂ，４７ａ，４７ｂ，４９ａ，４９ｂと活性炭素繊維シート１５の裁断縁部４８との拡大図であり、図２０は、着用状態で示す使い捨てマスク１０Ｃの斜視図である。図１８では、装着部材１２の図示を省略している。
【０１１７】
使い捨てマスク１０Ｃが、図１のそれと異なるところは、マスク１０Ｃが折り畳み型である点、着用者３２の吸気を遮断しつつ着用者３２の排気を通す排気弁３３がフィルタ部材１１の顔面非当接域１８に設置されている点、第１〜第３繊維不織布１３，１４，１６の外周縁部１９、２０，２２が第１外周縁部１９ａ，２０ａ，２２ａと第２外周縁部１９ｂ，２０ｂ，２２ｂとから形成されている点、外側溶着部３１が第１外側溶着部３１ａと第２外側溶着部３１ｂとから形成されている点にある。
【０１１８】
さらに、第１〜第３繊維不織布１３，１４，１６と活性炭素繊維シート１５とが立体裁断されている点、立体裁断された第１〜第３繊維不織布１３，１４，１６が第１裁断縁部４６ａ，４７ａ，４９ａと第２裁断縁部４６ｂ，４７ｂ，４９ｂとを有する点、立体裁断された活性炭素繊維シート１５が裁断縁部４８を有する点、第１裁断縁部４６ａ，４７ａ，４９ａにおいて第１〜第３繊維不織布１３，１４，１６が第１裁断溶着部５０ａを介して溶着固定されている点、第２裁断縁部４６ｂ，４７ｂ，４９ｂと裁断縁部４８とにおいて第１〜第３繊維不織布１３，１４，１６と活性炭素繊維シート１５とが第２裁断溶着部５０ｂを介して固着されている点にある。このマスク１０Ｃのその他の構成は図１のマスク１０Ａのそれらと同一であるから、図１と同一の符号を付すとともに、図１の説明を援用し、このマスク１０Ｃにおけるその他の構成の詳細な説明は省略する。
【０１１９】
使い捨てマスク１０Ｃは、着用者３２の口および鼻孔の全体を覆うフィルタ部材１１と、着用者３２の頭部に掛ける装着部材１２とを有する。マスク１０Ｃでは、その着用時のマスク１０Ｃの内部の湿度８０％以上におけるエアゾル系の放射性物質およびガス状の放射性物質（放射性物質）の捕集・吸着効率が８５％以上である。マスク１０Ｃに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０１２０】
フィルタ部材１１は、第１〜第３繊維不織布１３，１４，１６および活性炭素繊維シート１５から形成されている。第１〜第３繊維不織布１３，１４，１６と活性炭素繊維シート１５とは、その中央から下方へ延びる裁断線５１によって立体裁断されている。裁断線５１は、マスク１０Ｃの中心線５２から下方へ延びている。裁断線５１は、中心線５２から下方へ延びるにつれて中心線５２から次第に離間するように弧を画いて延びている。
【０１２１】
第１〜第３繊維不織布１３，１４，１６は、略同形同大であり、活性炭素繊維シート１５は、第１〜第３繊維不織布１３，１４，１６と略同形であるが、その大きさがわずかに小さい。第１〜第３繊維不織布１３，１４，１６や活性炭素繊維シート１５は、図１のマスク１０Ａに使用されたそれらと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。
【０１２２】
第１〜第３繊維不織布１３，１４，１６の外周縁部１９，２０，２２は、第２および第３繊維不織布１４，１６の間に活性炭素繊維シート１５の外周縁部２１が介在する第１外周縁部１９ａ，２０ａ，２２ａと、活性炭素繊維シート１５の外周縁部２１から径方向外方へ延びていて活性炭素繊維シート１５の外周縁部２１が非介在の第２外周縁部１９ｂ，２０ｂ，２２ｂとから形成されている。第１〜第３繊維不織布１３，１４，１６は、第２および第３繊維不織布１４，１６の間に活性炭素繊維シート１５の裁断縁部４８が介在する第１裁断縁部４６ａ，４７ａ，４９ａと、活性炭素繊維シート１５の裁断縁部４８から径方向外方へ延びていて活性炭素繊維シート１５の裁断縁部４８が非介在の第２裁断縁部４６ｂ，４７ｂ，４９ｂとを有する。
【０１２３】
第１外周縁部１９ａ，２０ａ，２２ａでは、第１〜第３繊維不織布１３，１４，１６が互いに重なり合い、連続的または断続的に延びる線状や点状、柱状、円状等の第１外側溶着部３１ａを介して溶着固定されている。活性炭素繊維シート１５の外周縁部２１は、第２繊維不織布１４の第１外周縁部２０ａと第３繊維不織布１６の第１外周縁部２２ａとの間に介在し、第１外側溶着部３１ａを介して第１〜第３繊維不織布１３，１４，１６の第１外周縁部１９ａ，２０ａ，２２ａに固定されている（図１２参照）。
【０１２４】
溶融した第１〜第３繊維不織布１３，１４，１６の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外側溶着部２１が第１〜第３繊維不織布１３，１４，１６の第１外周縁部１９ａ，２０ａ，２２ａに強固に固着されている。第２外周縁部１９ｂ，２０ｂ，２２ｂでは、第１〜第３繊維不織布１３，１４，１６が互いに重なり合い、連続的または断続的に延びる線状や点状、柱状、円状等の第２外側溶着部３１ｂを介して強固に溶着固定されている。
【０１２５】
第１裁断縁部４６ａ，４７ａ，４９ａでは、図１９に示すように、第１〜第３繊維不織布１３，１４，１６が互いに重なり合い、連続的または断続的に延びる線状や点状、柱状、円状等の第１裁断溶着部５０ａを介して溶着固定されている。活性炭素繊維シート１５の裁断縁部４８は、第２繊維不織布１４の第１裁断縁部４７ａと第３繊維不織布１６の第１裁断縁部４９ａとの間に介在し、第１裁断溶着部５０ａを介して第１〜第３繊維不織布１３，１４，１６の第１裁断縁部４６ａ，４７ａ，４９ａに固定されている。
【０１２６】
溶融した第１〜第３繊維不織布１３，１４，１６の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の裁断縁部４８が第１〜第３繊維不織布１３，１４，１６の第１裁断縁部４６ａ，４７ａ，４９ａに強固に固着されている。第２裁断縁部４６ｂ，４７ｂ，４９ｂでは、第１〜第３繊維不織布１３，１４，１６が互いに重なり合い、連続的または断続的に延びる線状や点状、柱状、円状等の第２裁断溶着部５０ｂを介して強固に溶着固定されている。
【０１２７】
フィルタ部材１１は、着用者３２の顔面に当接する延出寸法を備えた顔面当接域１７と、着用者３２の顔面から前方へ凸となる顔面非当接域１８とを有する。顔面当接域１７は、第１〜第３繊維不織布１３，１４，１６の第１および第２外周縁部１９ａ，１９ｂ，２０ａ，２０ｂ，２２ａ，２２ｂと活性炭素繊維シート１５の外周縁部２１とから形成され、顔面非当接域１８は、第１〜第３繊維不織布１３，１４，１６の第１および第２外周縁部１９ａ，１９ｂ，２０ａ，２０ｂ，２２ａ，２２ｂと活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０１２８】
排気弁３３は、フィルタ部材１１の顔面非当接域１８に設置されている。排気弁３３の設置位置には、第１〜第３繊維不織布１３，１４，１６と活性炭素繊維シート１５とを貫通する貫通孔３４が形成されている。貫通孔３４を囲繞する第１〜第３繊維不織布１３，１４，１６の内周縁部３５，３６，３８は、連続的または断続的に延びる内側溶着部３９を介して溶着固定されている。活性炭素繊維シート１５の内周縁部３７は、第２および第３繊維不織布１４，１６の内周縁部３６，３８の間に介在し、内側溶着部３９を介して第１〜第３繊維不織布１３，１４，１６の内周縁部３５，３６，３８に固着されている。内側溶着部３９では、溶融した第１〜第３繊維不織布１３，１４，１６の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の内周縁部３７が第１〜第３繊維不織布１３，１４，１６の内周縁部３５，３６，３８に強固に固着されている（図１３参照）。
【０１２９】
なお、排気弁３３は、図８のマスク１０Ｂに設置されたそれと同一である。第１〜第３繊維不織布１３，１４，１６および活性炭素繊維シート１５の内周縁部３５，３６，３７，３８が排気弁３３の嵌入部４５に気密に嵌入され、内周縁部３５，３６，３７，３８が嵌入部４５に接着剤を介して固着されることで、排気弁３３がフィルタ部材１１の顔面非当接域１８に気密に固定されている。
【０１３０】
使い捨てマスク１０Ｃを着用するには、折り畳まれた状態からマスク１０Ｃを開き、装着部材１２を着用者３２の頭部に掛ける。着用者３２がマスク１０Ｃを着用すると、第１〜第３繊維不織布１３，１４，１６の第１および第２裁断縁部４６ａ，４６ｂ，４７ａ，４７ｂ，４９ａ，４９ｂと活性炭素繊維シート１５の裁断縁部４８とが着用者３２の顔面の略中央に位置し、フィルタ部材１１の顔面当接域１７が着用者３２の顔面に当接・密着し、フィルタ部材１１の顔面非当接域１８が着用者３２の口および鼻孔の全体を覆う。マスク１０Ｃでは、装着部材１２を着用者３２の頭部に掛けることで、マスク１０Ｃが着用者３２の顔面に固定され、着用者３２の顔面からのマスク１０Ｃの不用意なズレ動きや脱落が防止される。着用者から排出された呼気の大部分は、排気弁３３を通ってマスク１０Ｃの外側に排気される。
【０１３１】
使い捨てマスク１０Ｃを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｃを着用し、その地域で生活を行いながらそれら放射性物質の半減期を待つ。所定時間着用されたマスク１０Ｃは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０１３２】
使い捨てマスク１０Ｃは、図１のマスク１０Ａや図８のマスク１０Ｂが有する効果に加え、以下の効果を有する。マスク１０Ｃは、図１６に示すように、第１繊維不織布１３が互いに当接するように、第１〜第３繊維不織布１３，１４，１６の第１および第２裁断縁部４６ａ，４６ｂ，４７ａ，４７ｂ，４９ａ，４９ｂと活性炭素繊維シート１５の裁断縁部４８とを中心に２つに折り畳むことができるから、未使用時のマスク１０Ｃをコンパクトにすることができるとともに、立体裁断によってフィルタ部材１１の面積を大きくすることができる。
【０１３３】
使い捨てマスク１０Ｃは、立体裁断によってフィルタ部材１１の面積を大きくすることで、活性炭素繊維シート１５にエアゾル系の放射性物質およびガス状の放射性物質を確実に捕集・吸着させることができ、マスク１０Ｃにおけるそれら放射性物質の捕集量や吸着量を多くすることができる。さらに、顔面非当接域１８の面積を大きくすることで、フィルタ部材１１における外気の通過面積を大きくすることができるから、フィルタ部材１１の面速を遅くすることができ、着用者３２の吸気時に外気がゆっくりと活性炭素繊維シート１５を通過し、活性炭素繊維シート１５に対する外気の接触時間が長くなり、活性炭素繊維シート１５にエアゾル系の放射性物質およびガス状の放射性物質を十分に捕集・吸着させることができる。
【０１３４】
使い捨てマスク１０Ｃは、第１裁断溶着部５０ａによって（溶融した熱可塑性合成樹脂繊維のアンカー硬化によって）活性炭素繊維シート１５の裁断縁部４８が第１〜第３繊維不織布１３，１４，１６の第１裁断縁部４６ａ，４７ａ，４９ａに固着され、活性炭素繊維シート１５の裁断縁部４８が介在しない第１〜第３繊維不織布１３，１４，１６の第２裁断縁部４６ｂ，４７ｂ，４９ｂが第２裁断溶着部５０ｂによって溶着固定されているから、マスク１０Ｃの着用中に第１〜第３繊維不織布１３，１４，１６の第１裁断縁部４６ａ，４７ａ，４９ａと活性炭素繊維シート１５の裁断縁部４８とが剥離することがないのみならず、活性炭素繊維シート１５の裁断縁部４８が第１〜第３繊維不織布１３，１４，１６の第２裁断縁部４６ｂ，４７ｂ，４９ｂに存在せず、活性炭素繊維シート１５の裁断縁部４８を第１〜第３繊維不織布１３，１４，１６の間に閉じ込めることができ、第１および第２裁断縁部４６ａ，４６ｂ，４７ａ，４７ｂ，４９ａ，４９ｂや裁断縁部４８においてピンホールや破れ、解れが発生することはなく、第１および第２裁断縁部４６ａ，４６ｂ，４７ａ，４７ｂ，４９ａ，４９ｂや裁断縁部４８からマスク１０Ｃの内部へのエアゾル系の放射性物質およびガス状の放射性物質の進入を確実に防ぐことができる。
【０１３５】
図２１は、他の一例として示す使い捨てマスク１０Ｄの分解斜視図であり、図２２は、使い捨てマスク１０Ｄを切断して示す図３と同様の端面図である。図２３は、第１〜第４繊維不織布１３，１４，１６，５３および活性炭素繊維シート１５の外周縁部１９〜２２，５４の拡大図である。図２１では、装着部材１２の図示を省略している。なお、このマスク１０Ｃの外観は、図１のマスク１０Ａと同一に表れる（図１参照）。
【０１３６】
使い捨てマスク１０Ｄが、図１のそれと異なるところは、フィルタ部材１１が第１〜第４繊維不織布１３，１４，１６，５３から形成されている点にあり、その他の構成は図１のマスク１０Ａのそれらと同一であるから、図１のマスク１０Ａと同一の符号を付すとともに、図１のマスク１０Ａの説明を援用し、このマスク１０Ｄにおけるその他の構成の詳細な説明は省略する。
【０１３７】
使い捨てマスク１０Ｄは、着用者３２の口および鼻孔の全体を覆うフィルタ部材１１と、着用者３２の頭部に掛ける装着部材１２とを有する。マスク１０Ｄでは、その着用時のマスク１０Ｄの内部の湿度８０％以上におけるエアゾル系の放射性物質およびガス状の放射性物質（放射性物質）の捕集・吸着効率が８５％以上である。マスク１０Ｄに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０１３８】
フィルタ部材１１は、第１〜第４繊維不織布１３，１４，１６，５３および活性炭素繊維シート１５から形成されている。第１〜第４繊維不織布１３，１４，１６，５３および活性炭素繊維シート１５は、略同形同大である。フィルタ部材１１では、着用者３２の顔面の肌側から前方へ向かって第１繊維不織布１３、第２繊維不織布１４、第４繊維不織布５３、活性炭素繊維シート１５、第３繊維不織布１６の順に並んでいる。
【０１３９】
フィルタ部材１１は、着用者３２の顔面に当接する延出寸法を備えた顔面当接域１７と、着用者３２の顔面から前方へ凸となる顔面非当接域１８とを有する。顔面当接域１７は、第１〜第４繊維不織布１３，１４，１６，５３の外周縁部１９，２０，２２，５４と活性炭素繊維シート１５の外周縁部２１とから形成され、顔面非当接域１８は、第１〜第４繊維不織布１３，１４，１６，５３の外周縁部１９，２０，２２，５４と活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０１４０】
第１〜第３繊維不織布１３，１４，１６は、図１のマスク１０Ａに使用されたそれらと同一である。第１〜第３繊維不織布１３，１４，１６の厚み寸法、それら繊維不織布１３，１４，１６を作る熱可塑性合成樹脂繊維の平均繊維径、繊維不織布１３，１４，１６の目付は、図１のマスク１０Ａに使用された不織布１３，１４，１６のそれらと同一であり、厚み寸法、平均繊維径、目付をその範囲とする理由は、図１のマスク１０Ａに使用された不織布１３，１４，１６のそれらと同一である。
【０１４１】
活性炭素繊維シート１５は、図１のマスク１０Ａに使用されたそれと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。活性炭素繊維シート１５の目付や活性炭素繊維シート１５を作る活性炭素繊維の平均繊維径、活性炭素繊維シート１５の厚み寸法、活性炭素繊維シート１５の面速、活性炭素繊維の単位重量（ｋｇ）に対するアミン類（トリエチレンジアミンＣ６Ｈ１２Ｎ２）の添着量は、図１のマスク１０Ａに使用された活性炭素繊維シート１５のそれらと同一であり、目付、平均繊維径、厚み寸法、面速、添着量をその範囲とする理由は、図１のマスク１０Ａに使用された活性炭素繊維シート１５のそれらと同一である。
【０１４２】
第４繊維不織布５３は、熱可塑性合成樹脂繊維から作られ、第２繊維不織布１４と活性炭素繊維シート１５との間に介在し、第２繊維不織布１４の肌非対向面２６（外側）に重なるとともに、活性炭素繊維シート１５の肌対向面２７（内側）に重なっている。繊維不織布５３は、第２繊維不織布１４の肌非対向面２７に対向する肌対向面５５と、肌対向面５５の反対側に位置する肌非対向面５６とを有する。繊維不織布５３の製法や繊維不織布５３を作る熱可塑性合成樹脂繊維は、第１繊維不織布１３のそれらと同一である。繊維不織布５３は、エレクトレット化され、花粉、雑菌、ウイルス、塵埃等の微細な異物をその静電力で捕集する微粒子捕集用として機能する。繊維不織布５３のエレクトレット化手順は、第２繊維不織布１４のそれと同一である。
【０１４３】
第４繊維不織布５３は、それを作る熱可塑性合成樹脂繊維の平均繊維径が３〜３０μｍの範囲、好ましくは５〜２０μｍの範囲にある。平均繊維径が３μｍ未満では、繊維不織布５３の厚みが薄く、繊維不織布５３の目付が低い場合、繊維不織布５３の強度が低下し、マスク１０Ｄの着用中に繊維不織布５３にピンホールや破れ、解れが生じる場合がある。平均繊維径が３０μｍを超過すると、繊維不織布５３の厚みが必要以上に厚く、繊維不織布５３の目付が必要以上に高い場合、繊維不織布５３の圧力損失が増加してマスク１０Ｄの面速が低下し、マスク１０Ｄにおける通気度が低下する。その結果、マスク１０Ｄを着用した着用者３２のスムーズな呼吸が害される場合がある。
【０１４４】
第４繊維不織布５３は、その厚み寸法が０．３〜１．５ｍｍの範囲、好ましくは、０．３〜１ｍｍの範囲にある。繊維不織布５３の厚み寸法が０．３ｍｍ未満では、繊維不織布５３を作る熱可塑性合成樹脂繊維の平均繊維径が小さく、繊維不織布５３の目付が低い場合、繊維不織布５３の強度が低下し、マスク１０Ｄの着用中に繊維不織布５３にピンホールや破れ、解れが生じる場合がある。繊維不織布５３の厚み寸法が１．５ｍｍを超過すると、平均繊維径が必要以上に大きく、繊維不織布５３の目付が必要以上に高い場合、繊維不織布５３の圧力損失が増加してマスク１０Ｄの面速が低下し、マスク１０Ｄにおける通気度が低下する。その結果、マスク１０Ｄを着用した着用者３２のスムーズな呼吸が害される場合がある。
【０１４５】
第４繊維不織布５３は、その目付が１０〜４０ｇ／ｍ２の範囲、好ましくは１０〜３０ｇ／ｍ２の範囲にある。繊維不織布５３の目付が１０ｇ／ｍ２未満では、繊維不織布５３の厚みが薄く、繊維不織布５３を作る熱可塑性合成樹脂繊維の平均繊維径が小さい場合、繊維不織布５３の強度が低下し、繊維不織布５３が破損し易く、マスク１０Ｄの着用中に繊維不織布５３にピンホールや破れ、解れが生じる場合がある。繊維不織布５３の目付が４０ｇ／ｍ２を超過すると、繊維不織布５３の圧力損失が増加してマスク１０Ｄの面速が低下し、マスク１０Ｄにおける通気度が低下する。その結果、マスク１０Ｄを着用した着用者３２のスムーズな呼吸が害される場合がある。
【０１４６】
第１〜第４繊維不織布１３，１４，１６，５３は、それら不織布１３，１４，１６，５３の外周縁部１９，２０，２２，５４が互いに重なり合い、連続的または断続的に延びる線状や点状、柱状、円状等の外側溶着部３１を介して溶着固定されている。活性炭素繊維シート１５の外周縁部２１は、第３繊維不織布１６の外周縁部２３と第４繊維不織布５３の外周縁部５４との間に介在し、外側溶着部３１を介して第１〜第４繊維不織布１３，１４，１６，５３の外周縁部１９，２０，２２，５４に固定されている。溶融した第１〜第４繊維不織布１３，１４，１６，５３の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外周縁部２１が第１〜第４繊維不織布１３，１４，１６，５３の外周縁部１９，２０，２２，５４に強固に固着されている。
【０１４７】
使い捨てマスク１０Ｄを着用手順は、図１のマスク１０Ａのそれと同一である（図４参照）。着用者３２がマスク１０Ｄを着用すると、フィルタ部材１１の顔面当接域１７が着用者３２の顔面に当接・密着し、フィルタ部材１１の顔面非当接域１８が着用者３２の口および鼻孔の全体を覆う。使い捨てマスク１０Ｄを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｄを着用し、その地域で生活を行いながらそれら放射性物質の半減期を待つ。所定時間着用されたマスク１０Ｄは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０１４８】
使い捨てマスク１０Ｄは、エレクトレット化された微粒子捕集用第２および第４繊維不織布１４，５３によって花粉、雑菌、ウイルス、塵埃等の微細な異物を捕集することができるのみならず、活性炭素繊維シート１５を作る活性炭素繊維がエアゾル系の放射性物質およびガス状の放射性物質を捕集するとともに、それら活性炭素繊維に添着されたトリエチレンジアミンＣ６Ｈ１２Ｎ２（アミン類）がそれら放射性物質を吸着するから、外気中にエアゾル系の放射性物質およびガス状の放射性物質が放出されたとしても、それら放射性物質がマスクの活性炭素繊維シート１５に捕集・吸着され、それら放射性物質がマスク１０Ｄを通過することはなく、マスク１０Ｄを着用した着用者３２の体内への放射性物質の進入を防ぐことができる。
【０１４９】
使い捨てマスク１０Ｄは、それが所定濃度のエアゾル系の放射性物質およびガス状の放射性物質を捕集・吸着した後、または、所定期間着用された後、直ちに廃棄される使い捨てであり、使用後のマスク１０Ｄを適正な保管手段によって保管することで、活性炭素繊維に捕集されるとともにアミン類に吸着されたそれら放射性物質がマスク１０Ｄから再び放出されることはなく、それら放射性物質のマスク１０Ｄから他所への拡散を防ぐことができるとともに、廃棄されたマスク１０Ｄに放射性物質を捕集・吸着させた状態でその半減期を安全に迎えることができる。
【０１５０】
使い捨てマスク１０Ｄは、着用者３２の顔面に顔面当接域１７が当接・密着するとともに、第１〜第４繊維不織布１３，１４，１６，５３の硬化した熱可塑性合成樹脂繊維のアンカー効果によって活性炭素繊維シート１５の外周縁部２１がそれら繊維不織布１３，１４，１６，５３の外周縁部１９，２０，２２，５４に固着されているから、マスク１０Ｄの着用中に第１〜第４繊維不織布１３，１４，１６，５３と活性炭素繊維シート１５とがそれらの外周縁部１９〜２２，５４において剥離することはなく、それら繊維不織布１３，１４，１６，５３と活性炭素繊維シート１５とが剥離することによるピンホールや破れ、解れの発生を防ぐことができ、第１〜第４繊維不織布１３，１４，１６，５３および活性炭素繊維シート１５の外周縁部１９〜２２，５４からマスク１０Ｄ内部へのエアゾル系の放射性物質およびガス状の放射性物質の進入を防ぐことができる。
【０１５１】
使い捨てマスク１０Ｄは、着用者３２の顔面から前方へ凸となる顔面非当接域１８を有することで、顔面非当接域１８における活性炭素繊維シート１５の面積を大きくすることができるから、活性炭素繊維シート１５にエアゾル系の放射性物質およびガス状の放射性物質を確実に捕集・吸着させることができ、マスク１０Ｄにおけるそれら放射性物質の捕集量や吸着量を多くすることができる。さらに、顔面非当接域１８の面積を大きくすることで、フィルタ部材１１における外気の通過面積を大きくすることができるから、フィルタ部材１１の面速を遅くすることができ、着用者３２の吸気時に外気がゆっくりと活性炭素繊維シート１５を通過し、活性炭素繊維シート１５に対する外気の接触時間が長くなり、活性炭素繊維シート１５にエアゾル系の放射性物質およびガス状の放射性物質を十分に捕集・吸着させることができる。
【０１５２】
図２４は、他の一例として示す使い捨てマスク１０Ｅの分解斜視図であり、図２５は、使い捨てマスク１０Ｅを切断して示す図１１と同様の端面図である。図２６は、第１〜第４繊維不織布１３，１４，１６，５３および活性炭素繊維シート１５の外周縁部１９〜２２，５４の拡大図である。図２７は、貫通孔３４を囲繞する第１〜第４繊維不織布１３，１４，１６，５３および活性炭素繊維シート１５の内周縁部３５〜３８，５７の拡大図である。図２４では、装着部材１２の図示を省略し、図２７では、排気弁３３の図示を省略している。なお、このマスク１０Ｅの外観は、図８のマスク１０Ｂと同一に表れる（図８参照）。
【０１５３】
使い捨てマスク１０Ｅが図２１のそれと異なるところは、着用者３２の吸気を遮断しつつ着用者３２の排気を通す排気弁３３がフィルタ部材１１の顔面非当接域１８に設置されている点、第１〜第４繊維不織布１３，１４，１６，５３の外周縁部１９，２０，２２，５４が第１外周縁部１９ａ，２０ａ，２２ａ，５４ａと第２外周縁部１９ｂ，２０ｂ，２２ｂ，５４ｂとから形成されている点、外側溶着部３１が第１外側溶着部３１ａと第２外側溶着部３１ｂとから形成されている点にあり、その他の構成は図１や図２１のマスク１０Ａ，１０Ｄのそれらと同一であるから、図１や図２１のマスク１０Ａ，１０Ｄと同一の符号を付すとともに、図１や図２１のマスク１０Ａ，１０Ｄの説明を援用し、このマスク１０Ｅにおけるその他の構成の詳細な説明は省略する。
【０１５４】
使い捨てマスク１０Ｅは、着用者３２の口および鼻孔の全体を覆うフィルタ部材１１と、着用者３２の頭部に掛ける装着部材１２とを有する。マスク１０Ｅでは、その着用時のマスク１０Ｅの内部の湿度８０％以上におけるエアゾル系の放射性物質およびガス状の放射性物質（放射性物質）の捕集・吸着効率が８５％以上である。マスク１０Ｅに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０１５５】
フィルタ部材１１は、第１〜第４繊維不織布１３，１４，１６，５３および活性炭素繊維シート１５から形成されている。第１〜第４繊維不織布１３，１４，１６，５３は、略同形同大であり、活性炭素繊維シート１５は、第１〜第４繊維不織布１３，１４，１６，５３と略同形であるが、その大きさがわずかに小さい。フィルタ部材１１は、着用者３２の顔面に当接する延出寸法を備えた顔面当接域１７と、着用者３２の顔面から前方へ凸となる顔面非当接域１８とを有する。
【０１５６】
顔面当接域１７は、第１〜第４繊維不織布１３，１４，１６，５３の第１および第２外周縁部１９ａ，１９ｂ，２０ａ，２０ｂ，２２ａ，２２ｂ，５４ａ，５４ｂと活性炭素繊維シート１５の外周縁部２１とから形成され、顔面非当接域１８は、第１〜第４繊維不織布１３，１４，１６，５３の第１および第２外周縁部１９ａ，１９ｂ，２０ａ，２０ｂ，２２ａ，２２ｂ，５４ａ，５４ｂと活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０１５７】
第１〜第４繊維不織布１３，１４，１６，５３は、図１や図２１のマスク１０Ａ，１０Ｄに使用されたそれらと同一である。第１〜第４繊維不織布１３，１４，１６，５３の厚み寸法、それら繊維不織布１３，１４，１６，５３を作る熱可塑性合成樹脂繊維の平均繊維径、繊維不織布１３，１４，１６，５３の目付は、図１や図２１のマスク１０Ａ，１０Ｄに使用された不織布１３，１４，１６，５３のそれらと同一であり、厚み寸法、平均繊維径、目付をその範囲とする理由は、図１や図２１のマスク１０Ａ，１０Ｄに使用された不織布１３，１４，１６，５３のそれらと同一である。
【０１５８】
活性炭素繊維シート１５は、図１のマスク１０Ａに使用されたそれと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。活性炭素繊維シート１５の目付や活性炭素繊維シート１５を作る活性炭素繊維の平均繊維径、活性炭素繊維シート１５の厚み寸法、活性炭素繊維シート１５の面速、活性炭素繊維の単位重量（ｋｇ）に対するアミン類（トリエチレンジアミンＣ６Ｈ１２Ｎ２）の添着量は、図１のマスク１０Ａに使用された活性炭素繊維シート１５のそれらと同一であり、目付、平均繊維径、厚み寸法、面速、添着量をその範囲とする理由は、図１のマスク１０Ａに使用された活性炭素繊維シート１５のそれらと同一である。
【０１５９】
排気弁３３は、フィルタ部材１１の顔面非当接域１８の略中央に設置されている。排気弁３３の設置位置には、第１〜第４繊維不織布１３，１４，１６，５３と活性炭素繊維シート１５とを貫通する貫通孔３４が形成されている。貫通孔３４を囲繞する第１〜第４繊維不織布１３，１４，１６，５３の内周縁部３５，３６，３８，５７では、図２７に示すように、第１〜第４繊維不織布１３，１４，１６，５３が互いに重なり合い、連続的または断続的に延びる内側溶着部３９を介して溶着固定されている。
【０１６０】
活性炭素繊維シート１５の内周縁部３７は、第３および第４繊維不織布１６，５３の内周縁部３８，５７の間に介在し、内側溶着部３９を介して第１〜第４繊維不織布１３，１４，１６，５３の内周縁部３５，３６，３８，５７に固着されている。内側溶着部３９では、溶融した第１〜第４繊維不織布１３，１４，１６，５３の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の内周縁部３７が第１〜第４繊維不織布１３，１４，１６，５３の内周縁部３５，３６，３８，５７に強固に固着されている。
【０１６１】
なお、排気弁３３は、図８のマスク１０Ｂに設置されたそれと同一である。第１〜第４繊維不織布１３，１４，１６，５３および活性炭素繊維シート１５の内周縁部３５，３６，３７，３８，５７が排気弁３３の嵌入部４５に気密に嵌入され、内周縁部３５，３６，３７，３８，５７が嵌入部４５に接着剤を介して固着されることで、排気弁３３がフィルタ部材１１の顔面非当接域１８に気密に固定されている。
【０１６２】
第１〜第４繊維不織布１３，１４，１６，５３の外周縁部１９，２０，２２，５４は、第２および第４繊維不織布１４，５３の間に活性炭素繊維シート１５の外周縁部２１が介在する第１外周縁部１９ａ，２０ａ，２２ａ，５４ａと、活性炭素繊維シート１５の外周縁部２１から径方向外方へ延びていて活性炭素繊維シート１５の外周縁部２１が非介在の第２外周縁部１９ｂ，２０ｂ，２２ｂ，５４ｂとから形成されている。
【０１６３】
第１外周縁部１９ａ，２０ａ，２２ａ，５４ａでは、図２６に示すように、第１〜第４繊維不織布１３，１４，１６，５３が互いに重なり合い、連続的または断続的に延びる線状や点状、柱状、円状等の第１外側溶着部３１ａを介して溶着固定されている。活性炭素繊維シート１５の外周縁部２１は、第２繊維不織布１４の第１外周縁部２０ａと第４繊維不織布５３の第１外周縁部５４ａとの間に介在し、第１外側溶着部３１ａを介して第１〜第４繊維不織布１３，１４，１６，５３の第１外周縁部１９ａ，２０ａ，２２ａ，５４ａに固定されている。
【０１６４】
溶融した第１〜第４繊維不織布１３，１４，１６，５３の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外周縁部２１が第１〜第４繊維不織布１３，１４，１６，５３の第１外周縁部１９ａ，２０ａ，２２ａ，５４ａに強固に固着されている。第２外周縁部１９ｂ，２０ｂ，２２ｂ，５４ｂでは、第１〜第４繊維不織布１３，１４，１６，５３が互いに重なり合い、連続的または断続的に延びる線状や点状、柱状、円状等の第２外側溶着部３１ｂを介して強固に溶着固定されている。
【０１６５】
使い捨てマスク１０Ｅを着用手順は、図１のマスク１０Ａのそれと同一である（図４参照）。着用者３２がマスク１０Ｅを着用すると、フィルタ部材１１の顔面当接域１７が着用者３２の顔面に当接・密着し、フィルタ部材１１の顔面非当接域１８が着用者３２の口および鼻孔の全体を覆う。着用者から排出された呼気の大部分は、排気弁３３を通ってマスク１０Ｅの外側に排気される。
【０１６６】
使い捨てマスク１０Ｅを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｅを着用し、その地域で生活を行いながらそれら放射性物質の半減期を待つ。所定時間着用されたマスク１０Ｅは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０１６７】
使い捨てマスク１０Ｅは、図２１のマスク１０Ｄが有する効果に加え、以下の効果を有する。使い捨てマスク１０Ｅは、その着用中に着用者３２の呼気が排気弁３３によってマスク１０Ｅの外側へ容易に排気されるから、着用者３２が楽に呼吸することができるのみならず、着用者３２の呼気に含まれる湿気によってマスク１０Ｅの内部が高湿度になることはなく、マスク１０Ｅの内部が高湿度になることによるアミン類（トリエチレンジアミンＣ６Ｈ１２Ｎ２）の放射性物質吸着機能の低下を防ぐことができる。
【０１６８】
使い捨てマスク１０Ｅは、第１外側溶着部３１ａによって（溶融した熱可塑性合成樹脂繊維のアンカー硬化によって）活性炭素繊維シート１５の外周縁部２１が第１〜第４繊維不織布１３，１４，１６，５３の第１外周縁部１９ａ，２０ａ，２２ａ，５４ａに固着され、活性炭素繊維シート１５の外周縁部２１が介在しない第１〜第４繊維不織布１３，１４，１６，５３の第２外周縁部１９ｂ，２０ｂ，２２ｂ，５４ｂが第２外側溶着部３１ｂによって溶着固定されているから、マスク１０Ｅの着用中に第１〜第４繊維不織布１３，１４，１６，５３の第１外周縁部１９ａ，２０ａ，２２ａ，５４ａと活性炭素繊維シート１５の外周縁部２１とが剥離することがないのみならず、活性炭素繊維シート１５の外周縁部２１が第１〜第４繊維不織布１３，１４，１６，５３の第２外周縁部１９ｂ，２０ｂ，２２ｂ，５４ｂに存在せず、活性炭素繊維シート１５の外周縁部２１を第１〜第４繊維不織布１３，１４，１６，５３の外周縁部１９，２０，２２，５４の間に閉じ込めることができ、外周縁部１９，２０，２２，５４においてピンホールや破れ、解れが発生することはなく、第１〜第４繊維不織布１３，１４，１６，５３の外周縁部１９，２０，２２，５４からマスク１０Ｅの内部へのエアゾル系の放射性物質およびガス状の放射性物質の進入を確実に防ぐことができる。
【０１６９】
使い捨てマスク１０Ｅは、第２および第４繊維不織布１４，５３の内周縁部３６，５４の間に介在する活性炭素繊維シート１５の内周縁部３７が内側溶着部３９を介して第１〜第４繊維不織布１３，１４，１６，５３の内周縁部３５，３６，３８，５７に固着されているから、マスク１０Ｅの着用中に第１〜第４繊維不織布１３，１４，１６，５３と活性炭素繊維シート１５とがそれらの内周縁部３５〜３８，５７において剥離することはなく、それら繊維不織布１３，１４，１６，５３と活性炭素繊維シート１５とが剥離することによる活性炭素繊維やアミン類の体内への進入を防ぐことができ、活性炭素繊維やアミン類が体内へ進入することによる着用者３２の体調変化を防ぐことができる。
【０１７０】
図２８は、他の一例として示す使い捨てマスク１０Ｆの分解斜視図であり、図２９は、使い捨てマスク１０Ｅを切断して示す図１８と同様の端面図である。図３０は、第１〜第４繊維不織布１３，１４，１６，５３の第１および第２裁断縁部４６ａ，４６ｂ，４７ａ，４７ｂ，４９ａ，４９ｂ，５８ａ，５８ｂと活性炭素繊維シート１５の裁断縁部４８との拡大図である。図２８では、装着部材１２の図示を省略している。なお、このマスク１０Ｆの外観は、図１５のマスク１０Ｃと同一に表れる（図１５参照）。
【０１７１】
使い捨てマスク１０Ｆが、図２１のそれと異なるところは、マスク１０Ｆが折り畳み型である点（図１６参照）、着用者３２の吸気を遮断しつつ着用者３２の排気を通す排気弁３３がフィルタ部材１１の顔面非当接域１８に設置されている点、第１〜第４繊維不織布１３，１４，１６，５３の外周縁部１９、２０，２２，５４が第１外周縁部１９ａ，２０ａ，２２ａ，５４ａと第２外周縁部１９ｂ，２０ｂ，２２ｂ，５４ｂとから形成されている点、外側溶着部３１が第１外側溶着部３１ａと第２外側溶着部３１ｂとから形成されている点にある。
【０１７２】
さらに、第１〜第４繊維不織布１３，１４，１６，５３と活性炭素繊維シート１５とが立体裁断されている点、立体裁断された第１〜第４繊維不織布１３，１４，１６，５３が第１裁断縁部４６ａ，４７ａ，４９ａ，５８ａと第２裁断縁部４６ｂ，４７ｂ，４９ｂ，５８ｂとを有する点、立体裁断された活性炭素繊維シート１５が裁断縁部４８を有する点、第１裁断縁部４６ａ，４７ａ，４９ａ，５８ａと裁断縁部４８とにおいて第１〜第４繊維不織布１３，１４，１６，５３と活性炭素繊維シート１５とが第１裁断溶着部５０ａを介して固着されている点、第２断縁部４６ｂ，４７ｂ，４９ｂ，５８ｂにおいて第１〜第４繊維不織布１３，１４，１６，５３が第２裁断溶着部５０ｂを介して溶着固定されている点にある。このマスク１０Ｆのその他の構成は図１や図２１のマスク１０Ａ，１０Ｄのそれらと同一であるから、図１や図２１のマスク１０Ａ，１０Ｄと同一の符号を付すとともに、図１や図２１のマスク１０Ａ，１０Ｄの説明を援用し、このマスク１０Ｆにおけるその他の構成の詳細な説明は省略する。
【０１７３】
使い捨てマスク１０Ｆは、着用者３２の口および鼻孔の全体を覆うフィルタ部材１１と、着用者３２の頭部に掛ける装着部材１２とを有する。マスク１０Ｆでは、その着用時のマスク１０Ｆの内部の湿度８０％以上におけるエアゾル系の放射性物質およびガス状の放射性物質（放射性物質）の捕集・吸着効率が８５％以上である。マスク１０Ｆに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０１７４】
フィルタ部材１１は、第１〜第４繊維不織布１３，１４，１６，５３および活性炭素繊維シート１５から形成されている。第１〜第４繊維不織布１３，１４，１６，５３と活性炭素繊維シート１５とは、その中央から下方へ延びる裁断線５１によって立体裁断されている。裁断線５１は、マスク１０Ｆの中心線５２から下方へ延びている。裁断線５１は、中心線５２から下方へ延びるにつれて中心線５２から次第に離間するように弧を画いて延びている。
【０１７５】
第１〜第４繊維不織布１３，１４，１６，５３は、略同形同大であり、活性炭素繊維シート１５は、第１〜第４繊維不織布１３，１４，１６，５３と略同形であるが、その大きさがわずかに小さい。第１〜第４繊維不織布１３，１４，１６，５３や活性炭素繊維シート１５は、図１や図２１のマスク１０Ａ，１０Ｄに使用されたそれらと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。
【０１７６】
第１〜第４繊維不織布１３，１４，１６，５３の外周縁部１９，２０，２２，５４は、第２および第４繊維不織布１４，５３の間に活性炭素繊維シート１５の外周縁部２１が介在する第１外周縁部１９ａ，２０ａ，２２ａ，５４ａと、活性炭素繊維シート１５の外周縁部２１から径方向外方へ延びていて活性炭素繊維シート１５の外周縁部２１が非介在の第２外周縁部１９ｂ，２０ｂ，２２ｂ，５４ｂとから形成されている（図２８参照）。第１〜第４繊維不織布１３，１４，１６，５３は、第２および第４繊維不織布１４，５３の間に活性炭素繊維シート１５の裁断縁部４８が介在する第１裁断縁部４６ａ，４７ａ，４９ａ，５８ａと、活性炭素繊維シート１５の裁断縁部４８から径方向外方へ延びていて活性炭素繊維シート１５の裁断縁部４８が非介在の第２裁断縁部４６ｂ，４７ｂ，４９ｂ，５８ｂとを有する。
【０１７７】
第１外周縁部１９ａ，２０ａ，２２ａ，５４ａでは、第１〜第４繊維不織布１３，１４，１６，５３が互いに重なり合い、連続的または断続的に延びる線状や点状、柱状、円状等の第１外側溶着部３１ａを介して溶着固定されている（図２６参照）。活性炭素繊維シート１５の外周縁部２１は、第２繊維不織布１４の第１外周縁部２０ａと第４繊維不織布５３の第１外周縁部５４ａとの間に介在し、第１外側溶着部３１ａを介して第１〜第４繊維不織布１３，１４，１６，５３の第１外周縁部１９ａ，２０ａ，２２ａ，５４ａに固定されている。
【０１７８】
溶融した第１〜第４繊維不織布１３，１４，１６，５３の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外側溶着部２１が第１〜第４繊維不織布１３，１４，１６，５３の第１外周縁部１９ａ，２０ａ，２２ａ，５４ａに強固に固着されている。第２外周縁部１９ｂ，２０ｂ，２２ｂ，５４ｂでは、第１〜第４繊維不織布１３，１４，１６，５３が互いに重なり合い、連続的または断続的に延びる線状や点状、柱状、円状等の第２外側溶着部３１ｂを介して強固に溶着固定されている。
【０１７９】
第１裁断縁部４６ａ，４７ａ，４９ａ，５８ａでは、図３０に示すように、第１〜第４繊維不織布１３，１４，１６，５３が互いに重なり合い、連続的または断続的に延びる線状や点状、柱状、円状等の第１裁断溶着部５０ａを介して溶着固定されている。活性炭素繊維シート１５の裁断縁部４８は、第２繊維不織布１４の第１裁断縁部４７ａと第４繊維不織布５３の第１裁断縁部５８ａとの間に介在し、第１裁断溶着部５０ａを介して第１〜第４繊維不織布１３，１４，１６，５３の第１裁断縁部４６ａ，４７ａ，４９ａ，５８ａに固定されている。
【０１８０】
溶融した第１〜第４繊維不織布１３，１４，１６，５３の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の裁断縁部４８が第１〜第４繊維不織布１３，１４，１６，５３の第１裁断縁部４６ａ，４７ａ，４９ａ，５８ａに強固に固着されている。第２裁断縁部４６ｂ，４７ｂ，４９ｂ，５８ｂでは、第１〜第４繊維不織布１３，１４，１６，５３が互いに重なり合い、連続的または断続的に延びる線状や点状、柱状、円状等の第２裁断溶着部５０ｂを介して強固に溶着固定されている。
【０１８１】
フィルタ部材１１は、着用者３２の顔面に当接する延出寸法を備えた顔面当接域１７と、着用者３２の顔面から前方へ凸となる顔面非当接域１８とを有する。顔面当接域１７は、第１〜第４繊維不織布１３，１４，１６，５３の第１および第２外周縁部１９ａ，１９ｂ，２０ａ，２０ｂ，２２ａ，２２ｂ，５４ａ，５４ｂと活性炭素繊維シート１５の外周縁部２１とから形成され、顔面非当接域１８は、第１〜第４繊維不織布１３，１４，１６，５３の第１および第２外周縁部１９ａ，１９ｂ，２０ａ，２０ｂ，２２ａ，２２ｂ，５４ａ，５４ｂと活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０１８２】
排気弁３３は、フィルタ部材１１の顔面非当接域１８に設置されている。排気弁３３の設置位置には、第１〜第４繊維不織布１３，１４，１６，５３と活性炭素繊維シート１５とを貫通する貫通孔３４が形成されている。貫通孔３４を囲繞する第１〜第４繊維不織布１３，１４，１６，５３の内周縁部３５，３６，３８，５７では、第１〜第４繊維不織布１３，１４，１６，５３が互いに重なり合い、連続的または断続的に延びる内側溶着部３９を介して溶着固定されている（図２７参照）。活性炭素繊維シート１５の内周縁部３７は、第２および第４繊維不織布１４，５３の内周縁部３６，５７の間に介在し、内側溶着部３９を介して第１〜第４繊維不織布１３，１４，１６，５３の内周縁部３５，３６，３８，５７に固着されている。内側溶着部３９では、溶融した第１〜第４繊維不織布１３，１４，１６，５３の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の内周縁部３７が第１〜第４繊維不織布１３，１４，１６，５３の内周縁部３５，３６，３８，５７に強固に固着されている。
【０１８３】
なお、排気弁３３は、図８のマスク１０Ｂに設置されたそれと同一である。第１〜第４繊維不織布１３，１４，１６，５３および活性炭素繊維シート１５の内周縁部３５，３６，３７，３８，５７が排気弁３３の嵌入部４５に気密に嵌入され、内周縁部３５，３６，３７，３８，５７が嵌入部４５に接着剤を介して固着されることで、排気弁３３がフィルタ部材１１の顔面非当接域１８に気密に固定されている。
【０１８４】
使い捨てマスク１０Ｆを着用するには、折り畳まれた状態からマスク１０Ｆを開き、装着部材１２を着用者３２の頭部に掛ける。着用者３２がマスク１０Ｆを着用すると、第１〜第４繊維不織布１３，１４，１６，５３の第１および第２裁断縁部４６ａ，４６ｂ，４７ａ，４７ｂ，４９ａ，４９ｂ，５８ａ，５８ｂと活性炭素繊維シート１５の裁断縁部４８とが着用者３２の顔面の略中央に位置し、フィルタ部材１１の顔面当接域１７が着用者３２の顔面に当接・密着し、フィルタ部材１１の顔面非当接域１８が着用者３２の口および鼻孔の全体を覆う。マスク１０Ｆでは、装着部材１２を着用者３２の頭部に掛けることで、マスク１０Ｆが着用者３２の顔面に固定され、着用者３２の顔面からのマスク１０Ｆの不用意なズレ動きや脱落が防止される。着用者から排出された呼気の大部分は、排気弁３３を通ってマスク１０Ｆの外側に排気される。
【０１８５】
使い捨てマスク１０Ｆを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｆを着用し、その地域で生活を行いながらそれら放射性物質の半減期を待つ。所定時間着用されたマスク１０Ｆは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０１８６】
使い捨てマスク１０Ｆは、図２１のマスク１０Ｄや図２４のマスク１０Ｅが有する効果に加え、以下の効果を有する。マスク１０Ｆは、第１繊維不織布１３が互いに当接するように、第１〜第４繊維不織布１３，１４，１６，５３の第１および第２裁断縁部４６ａ，４６ｂ，４７ａ，４７ｂ，４９ａ，４９ｂ，５８ａ，５８ｂと活性炭素繊維シート１５の裁断縁部４８とを中心に２つに折り畳むことができるから（図１６参照）、未使用時のマスク１０Ｆをコンパクトにすることができるとともに、立体裁断によってフィルタ部材１１の面積を大きくすることができる。
【０１８７】
使い捨てマスク１０Ｆは、立体裁断によってフィルタ部材１１の面積を大きくすることで、活性炭素繊維シート１５にエアゾル系の放射性物質およびガス状の放射性物質を確実に捕集・吸着させることができ、マスク１０Ｆにおけるそれら放射性物質の捕集量や吸着量を多くすることができる。さらに、顔面非当接域１８の面積を大きくすることで、フィルタ部材１１における外気の通過面積を大きくすることができるから、フィルタ部材１１の面速を遅くすることができ、着用者３２の吸気時に外気がゆっくりと活性炭素繊維シート１５を通過し、活性炭素繊維シート１５に対する外気の接触時間が長くなり、活性炭素繊維シート１５にエアゾル系の放射性物質およびガス状の放射性物質を十分に捕集・吸着させることができる。
【０１８８】
使い捨てマスク１０Ｆは、第１裁断溶着部５０ａによって（溶融した熱可塑性合成樹脂繊維のアンカー硬化によって）活性炭素繊維シート１５の裁断縁部４８が第１〜第４繊維不織布１３，１４，１６，５３の第１裁断縁部４６ａ，４７ａ，４９ａ，５８ａに固着され、活性炭素繊維シート１５の裁断縁部４８が介在しない第１〜第４繊維不織布１３，１４，１６，５３の第２裁断縁部４６ｂ，４７ｂ，４９ｂ，５８ｂが第２裁断溶着部５０ｂによって溶着固定されているから、マスク１０Ｆの着用中に第１〜第４繊維不織布１３，１４，１６，５３の第１裁断縁部４６ａ，４７ａ，４９ａ，５８ａと活性炭素繊維シート１５の裁断縁部４８とが剥離することがないのみならず、活性炭素繊維シート１５の裁断縁部４８が第１〜第４繊維不織布１３，１４，１６，５３の第２裁断縁部４６ｂ，４７ｂ，４９ｂ，５８ｂに存在せず、活性炭素繊維シート１５の裁断縁部４８を第１〜第４繊維不織布１３，１４，１６，５３の間に閉じ込めることができ、第１および第２裁断縁部４６ａ，４６ｂ，４７ａ，４７ｂ，４９ａ，４９ｂ，５８ａ，５８ｂや裁断縁部４８においてピンホールや破れ、解れが発生することはなく、第１および第２裁断縁部４６ａ，４６ｂ，４７ａ，４７ｂ，４９ａ，４９ｂ，５８ａ，５８ｂや裁断縁部４８からマスク１０Ｆの内部へのエアゾル系の放射性物質およびガス状の放射性物質の進入を確実に防ぐことができる。
【０１８９】
図３１は、他の一例として示す使い捨てマスク１０Ｇの分解斜視図であり、図３２は、使い捨てマスク１０Ｇを切断して示す図３と同様の端面図である。図３３は、第１〜第３および第５繊維不織布１３，１４，１６，５９および活性炭素繊維シート１５の外周縁部２１の拡大図である。図３１では、装着部材１２の図示を省略している。なお、このマスク１０Ｇの外観は、図１のマスク１０Ａと同一に表れる（図１参照）。
【０１９０】
使い捨てマスク１０Ｇが、図１のそれと異なるところは、フィルタ部材１１が第１〜第３および第５繊維不織布１３，１４，１６，５９から形成されている点にあり、その他の構成は図１のマスク１０Ａのそれらと同一であるから、図１のマスク１０Ａと同一の符号を付すとともに、図１のマスク１０Ａの説明を援用し、このマスク１０Ｇにおけるその他の構成の詳細な説明は省略する。
【０１９１】
使い捨てマスク１０Ｇは、着用者３２の口および鼻孔の全体を覆うフィルタ部材１１と、着用者３２の頭部に掛ける装着部材１２とを有する。マスク１０Ｇでは、その着用時のマスク１０Ｇの内部の湿度８０％以上におけるエアゾル系の放射性物質およびガス状の放射性物質（放射性物質）の捕集・吸着効率が８５％以上である。マスク１０Ｇに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０１９２】
フィルタ部材１１は、第１〜第３および第５繊維不織布１３，１４，１６，５９および活性炭素繊維シート１５から形成されている。第１〜第３および第５繊維不織布１３，１４，１６，５９および活性炭素繊維シート１５は、略同形同大である。フィルタ部材１１では、着用者３２の顔面の肌側から前方へ向かって第１繊維不織布１３、第２繊維不織布１４、活性炭素繊維シート１５、第５繊維不織布５９、第３繊維不織布１６の順に並んでいる。
【０１９３】
フィルタ部材１１は、着用者３２の顔面に当接する延出寸法を備えた顔面当接域１７と、着用者３２の顔面から前方へ凸となる顔面非当接域１８とを有する。顔面当接域１７は、第１〜第３および第５繊維不織布１３，１４，１６，５９の外周縁部１９，２０，２２，６０と活性炭素繊維シート１５の外周縁部２１とから形成され、顔面非当接域１８は、第１〜第３および第５繊維不織布１３，１４，１６，５９の外周縁部１９，２０，２２，５９と活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０１９４】
第１〜第３繊維不織布１３，１４，１６は、図１のマスク１０Ａに使用されたそれらと同一である。第１〜第３繊維不織布１３，１４，１６の厚み寸法、それら繊維不織布１３，１４，１６を作る熱可塑性合成樹脂繊維の平均繊維径、繊維不織布１３，１４，１６の目付は、図１のマスク１０Ａに使用された不織布１３，１４，１６のそれらと同一であり、厚み寸法、平均繊維径、目付をその範囲とする理由は、図１のマスク１０Ａに使用された不織布１３，１４，１６のそれらと同一である。
【０１９５】
活性炭素繊維シート１５は、図１のマスク１０Ａに使用されたそれと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。活性炭素繊維シート１５の目付や活性炭素繊維シート１５を作る活性炭素繊維の平均繊維径、活性炭素繊維シート１５の厚み寸法、活性炭素繊維シート１５の面速、活性炭素繊維の単位重量（ｋｇ）に対するアミン類（トリエチレンジアミンＣ６Ｈ１２Ｎ２）の添着量は、図１のマスク１０Ａに使用された活性炭素繊維シート１５のそれらと同一であり、目付、平均繊維径、厚み寸法、面速、添着量をその範囲とする理由は、図１のマスク１０Ａに使用された活性炭素繊維シート１５のそれらと同一である。
【０１９６】
第５繊維不織布５９は、熱可塑性合成樹脂繊維から作られ、活性炭素繊維シート１５と第３繊維不織布１６との間に介在し、活性炭素繊維シート１５の肌非対向面２８（外側）に重なるとともに、第３繊維不織布１６の肌対向面２９（内側）に重なっている。繊維不織布５９は、活性炭素繊維シート１５の肌非対向面２８に対向する肌対向面６１と、肌対向面６１の反対側に位置する肌非対向面６２とを有する。繊維不織布５９の製法や繊維不織布５９を作る熱可塑性合成樹脂繊維は、第１繊維不織布１３のそれらと同一である。繊維不織布５９は、エレクトレット化され、花粉、雑菌、ウイルス、塵埃等の微細な異物をその静電力で捕集する微粒子捕集用として機能する。繊維不織布５９のエレクトレット化手順は、第２繊維不織布１４のそれと同一である。
【０１９７】
第５繊維不織布５９は、それを作る熱可塑性合成樹脂繊維の平均繊維径が３〜３０μｍの範囲、好ましくは５〜２０μｍの範囲にある。平均繊維径が３μｍ未満では、繊維不織布５９の厚みが薄く、繊維不織布５９の目付が低い場合、繊維不織布５９の強度が低下し、マスク１０Ｇの着用中に繊維不織布５９にピンホールや破れ、解れが生じる場合がある。平均繊維径が３０μｍを超過すると、繊維不織布５９の厚みが必要以上に厚く、繊維不織布５９の目付が必要以上に高い場合、繊維不織布５９の圧力損失が増加してマスク１０Ｇの面速が低下し、マスク１０Ｇにおける通気度が低下する。その結果、マスク１０Ｇを着用した着用者３２のスムーズな呼吸が害される場合がある。
【０１９８】
第５繊維不織布５９は、その厚み寸法が０．３〜１．５ｍｍの範囲、好ましくは、０．３〜１ｍｍの範囲にある。繊維不織布５９の厚み寸法が０．３ｍｍ未満では、繊維不織布５９を作る熱可塑性合成樹脂繊維の平均繊維径が小さく、繊維不織布５９の目付が低い場合、繊維不織布５９の強度が低下し、マスク１０Ｇの着用中に繊維不織布５９にピンホールや破れ、解れが生じる場合がある。繊維不織布５９の厚み寸法が１．５ｍｍを超過すると、平均繊維径が必要以上に大きく、繊維不織布５９の目付が必要以上に高い場合、繊維不織布５９の圧力損失が増加してマスク１０Ｇの面速が低下し、マスク１０Ｇにおける通気度が低下する。その結果、マスク１０Ｇを着用した着用者３２のスムーズな呼吸が害される場合がある。
【０１９９】
第５繊維不織布５９は、その目付が１０〜４０ｇ／ｍ２の範囲、好ましくは１０〜３０ｇ／ｍ２の範囲にある。繊維不織布５９の目付が１０ｇ／ｍ２未満では、繊維不織布５９の厚みが薄く、繊維不織布５９を作る熱可塑性合成樹脂繊維の平均繊維径が小さい場合、繊維不織布５９の強度が低下し、繊維不織布５９が破損し易く、マスク１０Ｇの着用中に繊維不織布５９にピンホールや破れ、解れが生じる場合がある。繊維不織布５９の目付が４０ｇ／ｍ２を超過すると、繊維不織布５９の圧力損失が増加してマスク１０Ｇの面速が低下し、マスク１０Ｇにおける通気度が低下する。その結果、マスク１０Ｇを着用した着用者３２のスムーズな呼吸が害される場合がある。
【０２００】
第１〜第３および第５繊維不織布１３，１４，１６，５９は、図３３に示すように、それら不織布１３，１４，１６，５９の外周縁部１９，２０，２２，６０が互いに重なり合い、連続的または断続的に延びる線状や点状、柱状、円状等の外側溶着部３１を介して溶着固定されている。活性炭素繊維シート１５の外周縁部２１は、第２繊維不織布１４の外周縁部２０と第５繊維不織布５９の外周縁部６０との間に介在し、外側溶着部３１を介して第１〜第３および第５繊維不織布１３，１４，１６，５９の外周縁部１９，２０，２２，６０に固定されている。溶融した第１〜第３および第５繊維不織布１３，１４，１６，５９の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外周縁部２１が第１〜第３および第５繊維不織布１３，１４，１６，５９の外周縁部１９，２０，２２，６０に強固に固着されている。
【０２０１】
使い捨てマスク１０Ｇを着用手順は、図１のマスク１０Ａのそれと同一である（図４参照）。着用者３２がマスク１０Ｇを着用すると、フィルタ部材１１の顔面当接域１７が着用者３２の顔面に当接・密着し、フィルタ部材１１の顔面非当接域１８が着用者３２の口および鼻孔の全体を覆う。使い捨てマスク１０Ｇを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｇを着用し、その地域で生活を行いながらそれら放射性物質の半減期を待つ。所定時間着用されたマスク１０Ｇは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０２０２】
使い捨てマスク１０Ｇは、エレクトレット化された微粒子捕集用第２および第５繊維不織布１４，５９によって花粉、雑菌、ウイルス、塵埃等の微細な異物を捕集することができるのみならず、活性炭素繊維シート１５を作る活性炭素繊維がエアゾル系の放射性物質およびガス状の放射性物質を捕集するとともに、それら活性炭素繊維に添着されたトリエチレンジアミンＣ６Ｈ１２Ｎ２（アミン類）がそれら放射性物質を吸着するから、外気中にエアゾル系の放射性物質およびガス状の放射性物質が放出されたとしても、それら放射性物質がマスクの活性炭素繊維シート１５に捕集・吸着され、それら放射性物質がマスク１０Ｇを通過することはなく、マスク１０Ｇを着用した着用者３２の体内への放射性物質の進入を防ぐことができる。マスク１０Ｇは、活性炭素繊維シート１５の外側に位置する第５繊維不織布５９が花粉、雑菌、ウイルス、塵埃等の微細な異物を捕集するから、活性炭素繊維シート１５に対する異物の付着を防ぐことができ、活性炭素繊維シート１５に異物が付着することによるシート１５の放射性物質捕集・吸着機能の低下を防ぐことができる。
【０２０３】
使い捨てマスク１０Ｇは、それが所定濃度のエアゾル系の放射性物質およびガス状の放射性物質を捕集・吸着した後、または、所定期間着用された後、直ちに廃棄される使い捨てであり、使用後のマスク１０Ｇを適正な保管手段によって保管することで、活性炭素繊維に捕集されるとともにアミン類に吸着されたそれら放射性物質がマスク１０Ｇから再び放出されることはなく、それら放射性物質のマスク１０Ｇから他所への拡散を防ぐことができるとともに、廃棄されたマスク１０Ｇに放射性物質を捕集・吸着させた状態でその半減期を安全に迎えることができる。
【０２０４】
使い捨てマスク１０Ｇは、着用者３２の顔面に顔面当接域１７が当接・密着するとともに、第１〜第３および第５繊維不織布１３，１４，１６，５９の硬化した熱可塑性合成樹脂繊維のアンカー効果によって活性炭素繊維シート１５の外周縁部２１がそれら繊維不織布１３，１４，１６，５９の外周縁部１９，２０，２２，６０に固着されているから、マスク１０Ｇの着用中に第１〜第３および第５繊維不織布１３，１４，１６，５９と活性炭素繊維シート１５とがそれらの外周縁部１９〜２２，６０において剥離することはなく、それら繊維不織布１３，１４，１６，５９と活性炭素繊維シート１５とが剥離することによるピンホールや破れ、解れの発生を防ぐことができ、第１〜第３および第５繊維不織布１３，１４，１６，５９および活性炭素繊維シート１５の外周縁部１９〜２２，６０からマスク１０Ｇ内部へのエアゾル系の放射性物質およびガス状の放射性物質の進入を防ぐことができる。
【０２０５】
使い捨てマスク１０Ｇは、着用者３２の顔面から前方へ凸となる顔面非当接域１８を有することで、顔面非当接域１８における活性炭素繊維シート１５の面積を大きくすることができるから、活性炭素繊維シート１５にエアゾル系の放射性物質およびガス状の放射性物質を確実に捕集・吸着させることができ、マスク１０Ｇにおけるそれら放射性物質の捕集量や吸着量を多くすることができる。さらに、顔面非当接域１８の面積を大きくすることで、フィルタ部材１１における外気の通過面積を大きくすることができるから、フィルタ部材１１の面速を遅くすることができ、着用者３２の吸気時に外気がゆっくりと活性炭素繊維シート１５を通過し、活性炭素繊維シート１５に対する外気の接触時間が長くなり、活性炭素繊維シート１５にエアゾル系の放射性物質およびガス状の放射性物質を十分に捕集・吸着させることができる。
【０２０６】
図３４は、他の一例として示す使い捨てマスク１０Ｈの分解斜視図であり、図３５は、使い捨てマスク１０Ｈを切断して示す図１１と同様の端面図である。図３６は、第１〜第３および第５維不織布１３，１４，１６，５９および活性炭素繊維シート１５の外周縁部１９〜２２，６０の拡大図であり、図３７は、貫通孔３４を囲繞する第１〜第３および第５繊維不織布１３，１４，１６，５９および活性炭素繊維シート１５の内周縁部３５〜３８，６３の拡大図である。図３４では、装着部材１２の図示を省略し、図３７では、排気弁３３の図示を省略している。なお、このマスク１０Ｈの外観は、図８のマスク１０Ｂと同一に表れる（図８参照）。
【０２０７】
使い捨てマスク１０Ｈが図３１のそれと異なるところは、着用者３２の吸気を遮断しつつ着用者３２の排気を通す排気弁３３がフィルタ部材１１の顔面非当接域１８に設置されている点、第１〜第３および第５繊維不織布１３，１４，１６，５９の外周縁部１９，２０，２２，６０が第１外周縁部１９ａ，２０ａ，２２ａ，６０ａと第２外周縁部１９ｂ，２０ｂ，２２ｂ，６０ｂとから形成されている点、外側溶着部３１が第１外側溶着部３１ａと第２外側溶着部３１ｂとから形成されている点にあり、その他の構成は図１や図３１のマスク１０Ａ，１０Ｇのそれらと同一であるから、図１や図３１と同一の符号を付すとともに、図１や図３１の説明を援用し、このマスク１０Ｈにおけるその他の構成の詳細な説明は省略する。
【０２０８】
使い捨てマスク１０Ｈは、着用者３２の口および鼻孔の全体を覆うフィルタ部材１１と、着用者３２の頭部に掛ける装着部材１２とを有する。マスク１０Ｈでは、その着用時のマスク１０Ｈの内部の湿度８０％以上におけるエアゾル系の放射性物質およびガス状の放射性物質（放射性物質）の捕集・吸着効率が８５％以上である。マスク１０Ｈに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０２０９】
フィルタ部材１１は、第１〜第３および第５繊維不織布１３，１４，１６，５９および活性炭素繊維シート１５から形成されている。第１〜第３および第５繊維不織布１３，１４，１６，５９は、略同形同大であり、活性炭素繊維シート１５は、第１〜第３および第５繊維不織布１３，１４，１６，５９と略同形であるが、その大きさがわずかに小さい。フィルタ部材１１は、着用者３２の顔面に当接する延出寸法を備えた顔面当接域１７と、着用者３２の顔面から前方へ凸となる顔面非当接域１８とを有する。
【０２１０】
顔面当接域１７は、第１〜第３および第５繊維不織布１３，１４，１６，５９の第１および第２外周縁部１９ａ，１９ｂ，２０ａ，２０ｂ，２２ａ，２２ｂ，５９ａ，５９ｂと活性炭素繊維シート１５の外周縁部２１とから形成され、顔面非当接域１８は、第１〜第３および第５繊維不織布１３，１４，１６，５９の第１および第２外周縁部１９ａ，１９ｂ，２０ａ，２０ｂ，２２ａ，２２ｂ，５９ａ，５９ｂと活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０２１１】
第１〜第３および第５繊維不織布１３，１４，１６，５９は、図１や図３１のマスク１０Ａ，１０Ｇに使用されたそれらと同一である。第１〜第３および第５繊維不織布１３，１４，１６，５９の厚み寸法、それら繊維不織布１３，１４，１６，５９を作る熱可塑性合成樹脂繊維の平均繊維径、繊維不織布１３，１４，１６，５９の目付は、図１や図３１のマスク１０Ａ，１０Ｇに使用された不織布１３，１４，１６，５９のそれらと同一であり、厚み寸法、平均繊維径、目付をその範囲とする理由は、図１や図３１のマスク１０Ａ，１０Ｇに使用された不織布１３，１４，１６，５９のそれらと同一である。
【０２１２】
活性炭素繊維シート１５は、図１のマスク１０Ａに使用されたそれと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。活性炭素繊維シート１５の目付や活性炭素繊維シート１５を作る活性炭素繊維の平均繊維径、活性炭素繊維シート１５の厚み寸法、活性炭素繊維シート１５の面速、活性炭素繊維の単位重量（ｋｇ）に対するアミン類（トリエチレンジアミンＣ６Ｈ１２Ｎ２）の添着量は、図１のマスク１０Ａに使用された活性炭素繊維シート１５のそれらと同一であり、目付、平均繊維径、厚み寸法、面速、添着量をその範囲とする理由は、図１のマスク１０Ａに使用された活性炭素繊維シート１５のそれらと同一である。
【０２１３】
排気弁３３は、フィルタ部材１１の顔面非当接域１８の略中央に設置されている。排気弁３３の設置位置には、第１〜第３および第５繊維不織布１３，１４，１６，５９と活性炭素繊維シート１５とを貫通する貫通孔３４が形成されている。貫通孔３４を囲繞する第１〜第３および第５繊維不織布１３，１４，１６，５９の内周縁部３５，３６，３８，６３では、図３７に示すように、第１〜第３および第５繊維不織布１３，１４，１６，５９が互いに重なり合い、連続的または断続的に延びる内側溶着部３９を介して溶着固定されている。
【０２１４】
活性炭素繊維シート１５の内周縁部３７は、第２および第５繊維不織布１４，５９の内周縁部３６，６３の間に介在し、内側溶着部３９を介して第１〜第３および第５繊維不織布１３，１４，１６，５９の内周縁部３５，３６，３８，６３に固着されている。内側溶着部３９では、溶融した第１〜第３および第５繊維不織布１３，１４，１６，５９の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の内周縁部３７が第１〜第３および第５繊維不織布１３，１４，１６，５９の内周縁部３５，３６，３８，６３に強固に固着されている。
【０２１５】
なお、排気弁３３は、図８のマスク１０Ｂに設置されたそれと同一である。第１〜第３および第５繊維不織布１３，１４，１６，５９および活性炭素繊維シート１５の内周縁部３５，３６，３７，３８，６３が排気弁３３の嵌入部４５に気密に嵌入され、内周縁部３５，３６，３７，３８，６３が嵌入部４５に接着剤を介して固着されることで、排気弁３３がフィルタ部材１１の顔面非当接域１８に気密に固定されている。
【０２１６】
第１〜第３および第５繊維不織布１３，１４，１６，５９の外周縁部１９，２０，２２，６０は、第２および第５繊維不織布１４，５９の間に活性炭素繊維シート１５の外周縁部２１が介在する第１外周縁部１９ａ，２０ａ，２２ａ，６０ａと、活性炭素繊維シート１５の外周縁部２１から径方向外方へ延びていて活性炭素繊維シート１５の外周縁部２１が非介在の第２外周縁部１９ｂ，２０ｂ，２２ｂ，６０ｂとから形成されている。
【０２１７】
第１外周縁部１９ａ，２０ａ，２２ａ，６０ａでは、図３６に示すように、第１〜第３および第５繊維不織布１３，１４，１６，５９が互いに重なり合い、連続的または断続的に延びる線状や点状、柱状、円状等の第１外側溶着部３１ａを介して溶着固定されている。活性炭素繊維シート１５の外周縁部２１は、第２繊維不織布１４の第１外周縁部２０ａと第５繊維不織布５９の第１外周縁部６０ａとの間に介在し、第１外側溶着部３１ａを介して第１〜第３および第５繊維不織布１３，１４，１６，５９の第１外周縁部１９ａ，２０ａ，２２ａ，６０ａに固定されている。
【０２１８】
溶融した第１〜第３および第５繊維不織布１３，１４，１６，５９の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外周縁部２１が第１〜第３および第５繊維不織布１３，１４，１６，５９の第１外周縁部１９ａ，２０ａ，２２ａ，６０ａに強固に固着されている。第２外周縁部１９ｂ，２０ｂ，２２ｂ，６０ｂでは、第１〜第３および第５繊維不織布１３，１４，１６，５９が互いに重なり合い、連続的または断続的に延びる線状や点状、柱状、円状等の第２外側溶着部３１ｂを介して強固に溶着固定されている。
【０２１９】
使い捨てマスク１０Ｈを着用手順は、図１のマスク１０Ａのそれと同一である（図４参照）。着用者３２がマスク１０Ｈを着用すると、フィルタ部材１１の顔面当接域１７が着用者３２の顔面に当接・密着し、フィルタ部材１１の顔面非当接域１８が着用者３２の口および鼻孔の全体を覆う。着用者から排出された呼気の大部分は、排気弁３３を通ってマスク１０Ｈの外側に排気される。
【０２２０】
使い捨てマスク１０Ｈを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｈを着用し、その地域で生活を行いながらそれら放射性物質の半減期を待つ。所定時間着用されたマスク１０Ｈは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０２２１】
使い捨てマスク１０Ｈは、図３１のマスク１０Ｇが有する効果に加え、以下の効果を有する。使い捨てマスク１０Ｈは、その着用中に着用者３２の呼気が排気弁３３によってマスク１０Ｈの外側へ容易に排気されるから、着用者３２が楽に呼吸することができるのみならず、着用者３２の呼気に含まれる湿気によってマスク１０Ｈの内部が高湿度になることはなく、マスク１０Ｈの内部が高湿度になることによるアミン類（トリエチレンジアミンＣ６Ｈ１２Ｎ２）の放射性物質吸着機能の低下を防ぐことができる。
【０２２２】
使い捨てマスク１０Ｈは、第１外側溶着部３１ａによって（溶融した熱可塑性合成樹脂繊維のアンカー硬化によって）活性炭素繊維シート１５の外周縁部２１が第１〜第３および第５繊維不織布１３，１４，１６，５９の第１外周縁部１９ａ，２０ａ，２２ａ，６０ａに固着され、活性炭素繊維シート１５の外周縁部２１が介在しない第１〜第３および第５繊維不織布１３，１４，１６，５９の第２外周縁部１９ｂ，２０ｂ，２２ｂ，６０ｂが第２外側溶着部３１ｂによって溶着固定されているから、マスク１０Ｈの着用中に第１〜第３および第５繊維不織布１３，１４，１６，５９の第１外周縁部１９ａ，２０ａ，２２ａ，６０ａと活性炭素繊維シート１５の外周縁部２１とが剥離することがないのみならず、活性炭素繊維シート１５の外周縁部２１が第１〜第３および第５繊維不織布１３，１４，１６，５９の第２外周縁部１９ｂ，２０ｂ，２２ｂ，６０ｂに存在せず、活性炭素繊維シート１５の外周縁部２１を第１〜第３および第５繊維不織布１３，１４，１６，５９の外周縁部１９，２０，２２，６０の間に閉じ込めることができ、外周縁部１９，２０，２２，６０においてピンホールや破れ、解れが発生することはなく、第１〜第３および第５繊維不織布１３，１４，１６，５９の外周縁部１９，２０，２２，６０からマスク１０Ｅの内部へのエアゾル系の放射性物質およびガス状の放射性物質の進入を確実に防ぐことができる。
【０２２３】
使い捨てマスク１０Ｈは、第２および第５繊維不織布１４，５９の内周縁部３６，６０の間に介在する活性炭素繊維シート１５の内周縁部３７が内側溶着部３９を介して第１〜第３および第５繊維不織布１３，１４，１６，５９の内周縁部３５，３６，３８，６３に固着されているから、マスク１０Ｈの着用中に第１〜第３および第５繊維不織布１３，１４，１６，５９と活性炭素繊維シート１５とがそれらの内周縁部３５〜３８，６３において剥離することはなく、それら繊維不織布１３，１４，１６，５９と活性炭素繊維シート１５とが剥離することによる活性炭素繊維やアミン類の体内への進入を防ぐことができ、活性炭素繊維やアミン類が体内へ進入することによる着用者３２の体調変化を防ぐことができる。
【０２２４】
図３８は、他の一例として示す使い捨てマスク１０Ｉの分解斜視図であり、図３９は、使い捨てマスク１０Ｉを切断して示す図１８と同様の端面図である。図４０は、第１〜第３および第５繊維不織布１３，１４，１６，５９の第１および第２裁断縁部４６ａ，４６ｂ，４７ａ，４７ｂ，４９ａ，４９ｂ，６４ａ，６４ｂと活性炭素繊維シート１５の裁断縁部４８との拡大図である。図３８では、装着部材１２の図示を省略している。なお、このマスク１０Ｉの外観は、図１５のマスク１０Ｃと同一に表れる（図１５参照）。
【０２２５】
使い捨てマスク１０Ｉが、図３１のそれと異なるところは、マスク１０Ｉが折り畳み型である点（図１６参照）、着用者３２の吸気を遮断しつつ着用者３２の排気を通す排気弁３３がフィルタ部材１１の顔面非当接域１８に設置されている点、第１〜第３および第５繊維不織布１３，１４，１６，５９の外周縁部１９、２０，２２，６０が第１外周縁部１９ａ，２０ａ，２２ａ，６０ａと第２外周縁部１９ｂ，２０ｂ，２２ｂ，６０ｂとから形成されている点、外側溶着部３１が第１外側溶着部３１ａと第２外側溶着部３１ｂとから形成されている点にある。
【０２２６】
さらに、第１〜第３および第５繊維不織布１３，１４，１６，５９と活性炭素繊維シート１５とが立体裁断されている点、立体裁断された第１〜第３および第５繊維不織布１３，１４，１６，５９が第１裁断縁部４６ａ，４７ａ，４９ａ，６４ａと第２裁断縁部４６ｂ，４７ｂ，４９ｂ，６４ｂとを有する点、立体裁断された活性炭素繊維シート１５が裁断縁部４８を有する点、第１裁断縁部４６ａ，４７ａ，４９ａ，６４ａと裁断縁部４８とにおいて第１〜第３および第５繊維不織布１３，１４，１６，５９と活性炭素繊維シート１５とが第１裁断溶着部５０ａを介して固着されている点、第２断縁部４６ｂ，４７ｂ，４９ｂ，６４ｂにおいて第１〜第３および第５繊維不織布１３，１４，１６，５９が第２裁断溶着部５０ｂを介して溶着固定されている点にある。このマスク１０Ｉのその他の構成は図１や図３４のマスク１０Ａ，１０Ｇのそれらと同一であるから、図１や図３１のマスク１０Ａ，１０Ｇと同一の符号を付すとともに、図１や図３１のマスク１０Ａ，１０Ｇの説明を援用し、このマスク１０Ｉにおけるその他の構成の詳細な説明は省略する。
【０２２７】
使い捨てマスク１０Ｉは、着用者３２の口および鼻孔の全体を覆うフィルタ部材１１と、着用者３２の頭部に掛ける装着部材１２とを有する。マスク１０Ｉでは、その着用時のマスク１０Ｉの内部の湿度８０％以上におけるエアゾル系の放射性物質およびガス状の放射性物質（放射性物質）の捕集・吸着効率が８５％以上である。マスク１０Ｉに使用された活性炭素繊維シート１５における放射性有機ヨウ素（放射性物質）の除去効率は、図１のマスク１０Ａに使用されたシート１５のそれと同一である。除去効率は、図１のマスク１０Ａと同様に、図６に示す試験装置７０を利用し、その測定結果に基づいて算出した。
【０２２８】
フィルタ部材１１は、第１〜第３および第５繊維不織布１３，１４，１６，５９および活性炭素繊維シート１５から形成されている。第１〜第３および第５繊維不織布１３，１４，１６，５９と活性炭素繊維シート１５とは、その中央から下方へ延びる裁断線５１によって立体裁断されている。裁断線５１は、マスク１０Ｉの中心線５２から下方へ延びている。裁断線５１は、中心線５２から下方へ延びるにつれて中心線５２から次第に離間するように弧を画いて延びている。
【０２２９】
第１〜第３および第５繊維不織布１３，１４，１６，５９は、略同形同大であり、活性炭素繊維シート１５は、第１〜第３および第５繊維不織布１３，１４，１６，５９と略同形であるが、その大きさがわずかに小さい。第１〜第３および第５繊維不織布１３，１４，１６，５９や活性炭素繊維シート１５は、図１や図３１のマスク１０Ａ，１０Ｇに使用されたそれらと同一である。活性炭素繊維シート１５を作るそれら活性炭素繊維には、放射性有機ヨウ素やガス状の放射性セシウムを吸着するアミン類（トリエチレンジアミンＣ６Ｈ１２Ｎ２）が添着されている。
【０２３０】
第１〜第３および第５繊維不織布１３，１４，１６，５９の外周縁部１９，２０，２２，６０は、第２および第５繊維不織布１４，５９の間に活性炭素繊維シート１５の外周縁部２１が介在する第１外周縁部１９ａ，２０ａ，２２ａ，６０ａと、活性炭素繊維シート１５の外周縁部２１から径方向外方へ延びていて活性炭素繊維シート１５の外周縁部２１が非介在の第２外周縁部１９ｂ，２０ｂ，２２ｂ，６０ｂとから形成されている。第１〜第３および第５繊維不織布１３，１４，１６，５９は、第２および第５繊維不織布１４，５９の間に活性炭素繊維シート１５の裁断縁部４８が介在する第１裁断縁部４６ａ，４７ａ，４９ａ，６４ａと、活性炭素繊維シート１５の裁断縁部４８から径方向外方へ延びていて活性炭素繊維シート１５の裁断縁部４８が非介在の第２裁断縁部４６ｂ，４７ｂ，４９ｂ，６４ｂとを有する。
【０２３１】
第１外周縁部１９ａ，２０ａ，２２ａ，６０ａでは、第１〜第３および第５繊維不織布１３，１４，１６，５９が互いに重なり合い、連続的または断続的に延びる線状や点状、柱状、円状等の第１外側溶着部３１ａを介して溶着固定されている（図３６参照）。活性炭素繊維シート１５の外周縁部２１は、第２繊維不織布１４の第１外周縁部２０ａと第５繊維不織布５９の第１外周縁部６０ａとの間に介在し、第１外側溶着部３１ａを介して第１〜第３および第５繊維不織布１３，１４，１６，５９の第１外周縁部１９ａ，２０ａ，２２ａ，６０ａに固定されている。
【０２３２】
溶融した第１〜第３および第５繊維不織布１３，１４，１６，５９の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の外側溶着部２１が第１〜第３および第５繊維不織布１３，１４，１６，５９の第１外周縁部１９ａ，２０ａ，２２ａ，６０ａに強固に固着されている。第２外周縁部１９ｂ，２０ｂ，２２ｂ，６０ｂでは、第１〜第３および第５繊維不織布１３，１４，１６，５９が互いに重なり合い、連続的または断続的に延びる線状や点状、柱状、円状等の第２外側溶着部３１ｂを介して強固に溶着固定されている。
【０２３３】
第１裁断縁部４６ａ，４７ａ，４９ａ，６４ａでは、図４０に示すように、第１〜第３および第５繊維不織布１３，１４，１６，５９が互いに重なり合い、連続的または断続的に延びる線状や点状、柱状、円状等の第１裁断溶着部５０ａを介して溶着固定されている。活性炭素繊維シート１５の裁断縁部４８は、第２繊維不織布１４の第１裁断縁部４７ａと第５繊維不織布５９の第１裁断縁部６４ａとの間に介在し、第１裁断溶着部５０ａを介して第１〜第３および第５繊維不織布１３，１４，１６，５９の第１裁断縁部４６ａ，４７ａ，４９ａ，６４ａに固定されている。
【０２３４】
溶融した第１〜第３および第５繊維不織布１３，１４，１６，５９の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の裁断縁部４８が第１〜第３および第５繊維不織布１３，１４，１６，５９の第１裁断縁部４６ａ，４７ａ，４９ａ，６４ａに強固に固着されている。第２裁断縁部４６ｂ，４７ｂ，４９ｂ，６４ｂでは、第１〜第３および第５繊維不織布１３，１４，１６，５９が互いに重なり合い、連続的または断続的に延びる線状や点状、柱状、円状等の第２裁断溶着部５０ｂを介して強固に溶着固定されている。
【０２３５】
フィルタ部材１１は、着用者３２の顔面に当接する延出寸法を備えた顔面当接域１７と、着用者３２の顔面から前方へ凸となる顔面非当接域１８とを有する。顔面当接域１７は、第１〜第３および第５繊維不織布１３，１４，１６，５９の第１および第２外周縁部１９ａ，１９ｂ，２０ａ，２０ｂ，２２ａ，２２ｂ，６０ａ，６０ｂと活性炭素繊維シート１５の外周縁部２１とから形成され、顔面非当接域１８は、第１〜第３および第５繊維不織布１３，１４，１６，５９の第１および第２外周縁部１９ａ，１９ｂ，２０ａ，２０ｂ，２２ａ，２２ｂ，６０ａ，６０ｂと活性炭素繊維シート１５の外周縁部２１とを除く残余部から形成されている。フィルタ部材１１の面速やフィルタ部材１１の面積は、図１のマスク１０Ａのフィルタ部材１１のそれらと同一であり、面速や面積をその範囲とする理由は図１のマスク１０Ａのフィルタ部材１１のそれらと同一である。
【０２３６】
排気弁３３は、フィルタ部材１１の顔面非当接域１８に設置されている。排気弁３３の設置位置には、第１〜第３および第５繊維不織布１３，１４，１６，５９と活性炭素繊維シート１５とを貫通する貫通孔３４が形成されている。貫通孔３４を囲繞する第１〜第３および第５繊維不織布１３，１４，１６，５９の内周縁部３５，３６，３８，６４では、第１〜第３および第５繊維不織布１３，１４，１６，５９が互いに重なり合い、連続的または断続的に延びる内側溶着部３９を介して溶着固定されている（図３７参照）。活性炭素繊維シート１５の内周縁部３７は、第２および第５繊維不織布１４，５９の内周縁部３６，６４の間に介在し、内側溶着部３９を介して第１〜第３および第５繊維不織布１３，１４，１６，５９の内周縁部３５，３６，３８，６４に固着されている。内側溶着部３９では、溶融した第１〜第３および第５繊維不織布１３，１４，１６，５９の熱可塑性合成樹脂繊維が活性炭素繊維シート１５を作る活性炭素繊維の繊維間隙に流入・硬化し、硬化した熱可塑性合成樹脂繊維のアンカー効果によって活性炭素繊維シート１５の内周縁部３７が第１〜第３および第５繊維不織布１３，１４，１６，５９の内周縁部３５，３６，３８，６４に強固に固着されている。
【０２３７】
なお、排気弁３３は、図８のマスク１０Ｂに設置されたそれと同一である。第１〜第３および第５繊維不織布１３，１４，１６，５９および活性炭素繊維シート１５の内周縁部３５，３６，３７，３８，６４が排気弁３３の嵌入部４５に気密に嵌入され、内周縁部３５，３６，３７，３８，６４が嵌入部４５に接着剤を介して固着されることで、排気弁３３がフィルタ部材１１の顔面非当接域１８に気密に固定されている。
【０２３８】
使い捨てマスク１０Ｉの着用手順は、図１５のマスク１０Ｃのそれと同一である。着用者３２がマスク１０Ｉを着用すると、第１〜第３および第５繊維不織布１３，１４，１６，５９の第１および第２裁断縁部４６ａ，４６ｂ，４７ａ，４７ｂ，４９ａ，４９ｂ，６４ａ，６４ｂと活性炭素繊維シート１５の裁断縁部４８とが着用者３２の顔面の略中央に位置し、フィルタ部材１１の顔面当接域１７が着用者３２の顔面に当接・密着し、フィルタ部材１１の顔面非当接域１８が着用者３２の口および鼻孔の全体を覆う。マスク１０Ｉでは、装着部材１２を着用者３２の頭部に掛けることで、マスク１０Ｉが着用者３２の顔面に固定され、着用者３２の顔面からのマスク１０Ｉの不用意なズレ動きや脱落が防止される。着用者から排出された呼気の大部分は、排気弁３３を通ってマスク１０Ｉの外側に排気される。
【０２３９】
使い捨てマスク１０Ｉを着用した着用者３２は、エアゾル系の放射性物質およびガス状の放射性物質が発生するおそれがある原子力関連施設や医療施設等の放射線管理区域の作業空間に入り、その作業空間において作業を行う。また、事故によってエアゾル系の放射性物質およびガス状の放射性物質が大気に放出された場合、それら放射性物質によって汚染されるおそれがある地域の住人（着用者３２）や防災関係者（着用者３２）等がマスク１０Ｉを着用し、その地域で生活を行いながらそれら放射性物質の半減期を待つ。所定時間着用されたマスク１０Ｉは、再び着用されることなく、適正な保管手段によって保管される。また、所定濃度のエアゾル系の放射性物質およびガス状の放射性物質を捕集・吸着した後、直ちに廃棄されるとともに適正な保管手段によって保管される。
【０２４０】
使い捨てマスク１０Ｉは、図３１のマスク１０Ｇや図３４のマスク１０Ｈが有する効果に加え、以下の効果を有する。マスク１０Ｉは、第１繊維不織布１３が互いに当接するように、第１〜第３および第５繊維不織布１３，１４，１６，５９の第１および第２裁断縁部４６ａ，４６ｂ，４７ａ，４７ｂ，４９ａ，４９ｂ，６４ａ，６４ｂと活性炭素繊維シート１５の裁断縁部４８とを中心に２つに折り畳むことができるから（図１６参照）、未使用時のマスク１０Ｉをコンパクトにすることができるとともに、立体裁断によってフィルタ部材１１の面積を大きくすることができる。
【０２４１】
使い捨てマスク１０Ｉは、立体裁断によってフィルタ部材１１の面積を大きくすることで、活性炭素繊維シート１５にエアゾル系の放射性物質およびガス状の放射性物質を確実に捕集・吸着させることができ、マスク１０Ｉにおけるそれら放射性物質の捕集量や吸着量を多くすることができる。さらに、顔面非当接域１８の面積を大きくすることで、フィルタ部材１１における外気の通過面積を大きくすることができるから、フィルタ部材１１の面速を遅くすることができ、着用者３２の吸気時に外気がゆっくりと活性炭素繊維シート１５を通過し、活性炭素繊維シート１５に対する外気の接触時間が長くなり、活性炭素繊維シート１５にエアゾル系の放射性物質およびガス状の放射性物質を十分に捕集・吸着させることができる。
【０２４２】
使い捨てマスク１０Ｉは、第１裁断溶着部５０ａによって（溶融した熱可塑性合成樹脂繊維のアンカー硬化によって）活性炭素繊維シート１５の裁断縁部４８が第１〜第３および第５繊維不織布１３，１４，１６，５９の第１裁断縁部４６ａ，４７ａ，４９ａ，６４ａに固着され、活性炭素繊維シート１５の裁断縁部４８が介在しない第１〜第３および第５繊維不織布１３，１４，１６，５９の第２裁断縁部４６ｂ，４７ｂ，４９ｂ，６４ｂが第２裁断溶着部５０ｂによって溶着固定されているから、マスク１０Ｉの着用中に第１〜第３および第５繊維不織布１３，１４，１６，５９の第１裁断縁部４６ａ，４７ａ，４９ａ，６４ａと活性炭素繊維シート１５の裁断縁部４８とが剥離することがないのみならず、活性炭素繊維シート１５の裁断縁部４８が第１〜第３および第５繊維不織布１３，１４，１６，５９の第２裁断縁部４６ｂ，４７ｂ，４９ｂ，６４ｂに存在せず、活性炭素繊維シート１５の裁断縁部４８を第１〜第３および第５繊維不織布１３，１４，１６，５９の間に閉じ込めることができ、第１および第２裁断縁部４６ａ，４６ｂ，４７ａ，４７ｂ，４９ａ，４９ｂ，６４ａ，５６４や裁断縁部４８においてピンホールや破れ、解れが発生することはなく、第１および第２裁断縁部４６ａ，４６ｂ，４７ａ，４７ｂ，４９ａ，４９ｂ，６４ａ，６４ｂや裁断縁部４８からマスク１０Ｉの内部へのエアゾル系の放射性物質およびガス状の放射性物質の進入を確実に防ぐことができる。
【符号の説明】
【０２４３】
１０Ａ  使い捨てマスク
１０Ｂ  使い捨てマスク
１０Ｃ  使い捨てマスク
１０Ｄ  使い捨てマスク
１０Ｅ  使い捨てマスク
１０Ｆ  使い捨てマスク
１０Ｇ  使い捨てマスク
１０Ｈ  使い捨てマスク
１０Ｉ  使い捨てマスク
１１    フィルタ部材
１２    装着部材
１３    第１繊維不織布
１４    第２繊維不織布
１５    活性炭素繊維シート
１６    第３繊維不織布
１７    顔面当接域
１８    顔面非当接域
１９    外周縁部
１９ａ  第１外周縁部
１９ｂ  第１外周縁部
２０    外周縁部
２０ａ  第１外周縁部
２０ｂ  第２外周縁部
２１    外周縁部
２１ａ  第１外周縁部
２１ｂ  第２外周縁部
２２    外周縁部
２２ａ  第１外周縁部
２２ｂ  第２外周縁部
２３    対向面
２４    非対向面
２５    対向面
２６    非対向面
２７    対向面
２８    非対向面
２９    対向面
３０    非対向面
３１    外側溶着部
３１ａ  第１外側溶着部
３１ｂ  第２外側溶着部
３２    着用者
３３    排気弁
３４    貫通孔
３５    内周縁部
３６    内周縁部
３７    内周縁部
３８    内周縁部
３９    内側溶着部
４６ａ  第１裁断縁部
４６ｂ  第２裁断縁部
４７ａ  第１裁断縁部
４７ｂ  第２裁断縁部
４８ａ  第１裁断縁部
４８ｂ  第２裁断縁部
４９ａ  第１裁断縁部
４９ｂ  第２裁断縁部
５０ａ  第１裁断溶着部
５０ｂ  第２裁断溶着部
５１    裁断線
５２    中心線
５３    第４繊維不織布
５４    外周縁部
５４ａ  第１外周縁部
５４ｂ  第２外周縁部
５５    対向面
５６    非対向面
５７    内周縁部
５８ａ  第１裁断縁部
５８ｂ  第２裁断縁部
５９    第５繊維不織布
６０    外周縁部
６０ａ  第１外周縁部
６０ｂ  第２外周縁部
６１    対向面
６２    非対向面
６３    内周縁部
６４ａ  第１裁断縁部
６４ｂ  第２裁断縁部
【図１】
2015181540.tif 000003
【図２】
2015181540.tif 000004
【図３】
2015181540.tif 000005
【図４】
2015181540.tif 000006
【図５】
2015181540.tif 000007
【図６】
2015181540.tif 000008
【図７】
2015181540.tif 000009
【図８】
2015181540.tif 000010
【図９】
2015181540.tif 000011
【図１０】
2015181540.tif 000012
【図１１】
2015181540.tif 000013
【図１２】
2015181540.tif 000014
【図１３】
2015181540.tif 000015
【図１４】
2015181540.tif 000016
【図１５】
2015181540.tif 000017
【図１６】
2015181540.tif 000018
【図１７】
2015181540.tif 000019
【図１８】
2015181540.tif 000020
【図１９】
2015181540.tif 000021
【図２０】
2015181540.tif 000022
【図２１】
2015181540.tif 000023
【図２２】
2015181540.tif 000024
【図２３】
2015181540.tif 000025
【図２４】
2015181540.tif 000026
【図２５】
2015181540.tif 000027
【図２６】
2015181540.tif 000028
【図２７】
2015181540.tif 000029
【図２８】
2015181540.tif 000030
【図２９】
2015181540.tif 000031
【図３０】
2015181540.tif 000032
【図３１】
2015181540.tif 000033
【図３２】
2015181540.tif 000034
【図３３】
2015181540.tif 000035
【図３４】
2015181540.tif 000036
【図３５】
2015181540.tif 000037
【図３６】
2015181540.tif 000038
【図３７】
2015181540.tif 000039
【図３８】
2015181540.tif 000040
【図３９】
2015181540.tif 000041
【図４０】
2015181540.tif 000042